(57)【要約】【課題】帯電性、低温での定着性、及びトナーブロッキング性に優れる電子写真用トナー、及びその製造方法を提供する。【解決手段】結着樹脂として結晶性樹脂Ａ及び無定形高分子Ｂを含み、表面が該無定形高分子Ｂとは異なる無定形高分子Ｃを主成分とする表面層で被覆された静電荷像現像用トナーであって、前記結晶性樹脂Ａ由来の吸熱ピーク温度ＴｍＡ［℃］と、前記結晶性樹脂Ａ及び無定形高分子Ｂを混合したときの結晶性樹脂Ａ由来の吸熱ピークＴｍＡＢ［℃］と、前記結晶性樹脂Ａ及び無定形高分子Ｃを混合したときの結晶性樹脂Ａ由来の吸熱ピーク温度ＴｍＡＣ［℃］と、が下記式（１）の関係を満たすことを特徴とする静電荷像現像用トナー及びその製造方法。・  ＴｍＡＢ  ＜  ＴｍＡＣ  ≦  ＴｍＡ  ・・・  式（１）【選択図】なし【特許請求の範囲】
【請求項１】
結着樹脂として結晶性樹脂Ａ及び無定形高分子Ｂを含み、表面が該無定形高分子Ｂとは異なる無定形高分子Ｃを主成分とする表面層で被覆された静電荷像現像用トナーであって、
前記結晶性樹脂Ａ由来の吸熱ピーク温度ＴｍＡ［℃］と、前記結晶性樹脂Ａ及び無定形高分子Ｂを混合したときの結晶性樹脂Ａ由来の吸熱ピークＴｍＡＢ［℃］と、前記結晶性樹脂Ａ及び無定形高分子Ｃを混合したときの結晶性樹脂Ａ由来の吸熱ピーク温度ＴｍＡＣ［℃］と、が下記式（１）の関係を満たすことを特徴とする静電荷像現像用トナー。
・  ＴｍＡＢ  ＜  ＴｍＡＣ  ≦  ＴｍＡ  ・・・  式（１）
【請求項２】
請求項１に記載の静電荷像現像用トナーの製造方法であって、
結晶性樹脂Ａ微粒子を分散した結晶性樹脂Ａ微粒子分散液、及び無定形高分子Ｂ微粒子を分散した無定形高分子Ｂ微粒子分散液を混合して混合分散液を調製し、これにポリ塩化アルミニウムを含む１種以上の金属塩の重合体を添加し、前記混合分散液を示差走査熱量計で測定したときの結晶性樹脂Ａ微粒子の吸熱ピーク温度よりも低い温度で凝集粒子を形成した後、該凝集粒子を凝集成長させた凝集微粒子分散液を製造する凝集微粒子分散液製造工程と、
前記凝集微粒子分散液に、無定形高分子Ｃ微粒子を分散した無定形高分子Ｃ微粒子分散液を添加し混合することにより、前記凝集微粒子表面に無定形高分子Ｃ微粒子を付着させる付着工程と、
前記付着工程を経た凝集微粒子分散液のｐＨを塩基性とすることで、前記凝集微粒子の成長を停止させ、これを加熱することにより融合・合一する融合・合一工程と、
を有することを特徴とする静電荷像現像用トナーの製造方法。
【発明の詳細な説明】
【技術分野】
【０００１】
本発明は、電子写真法または静電記録法などにより形成される静電潜像を現像剤により現像する際に用いられる静電荷像現像用トナー及びその製造方法に関する。
【背景技術】
【０００２】
電子写真法など静電荷像を経て画像情報を可視化する方法は、現在様々な分野で利用されている。電子写真法に於いては帯電、露光工程により感光体上に静電荷像を形成し、トナーを含む現像剤で静電潜像を現像し、転写、定着工程を経て可視化される。
ここで用いられる現像剤には、トナーとキャリアからなる２成分現像剤と、磁性トナー又は非磁性トナーを単独で用いる１成分現像剤とが知られているが、そのトナーの製法は通常、熱可塑性樹脂を顔料、帯電制御剤、ワックスなどの離型剤とともに溶融混練し、冷却後、微粉砕・分級する混練粉砕製法が利用されおり、以下に記載する如きいくつかの問題点を有する。
【０００３】
通常の混練粉砕製法では、トナー形状及びトナーの表面構造が不定型であり、使用材料の粉砕性や粉砕工程の条件により微妙に変化するものの意図的なトナー形状及び表面構造の制御は困難である。また、混練粉砕法では材料選択の範囲に制限がある。具体的には、樹脂着色剤分散体が十分に脆く、経済的に可能な製造装置で微粉砕されうる物でなければならない。ところがこういった要求を満たすために樹脂着色剤分散体を脆くすると、現像機中に於いて与えられる機械的せん断力などにより、さらに微粉を発生させたり、トナー形状に変化をきたすことがある。
【０００４】
これらの影響により２成分現像剤においては、微粉のキャリア表面への固着による現像剤の帯電劣化が加速されたり、１成分現像剤に於いては粒度分布の拡大によりトナー飛散が生じたり、トナー形状の変化による現像性の低下により画質の劣化が生じやすくなる。また、ワックスなどの離型剤を多量に内添してトナー化する場合、熱可塑性樹脂との組み合せにより表面への離型剤の露出が影響されることが多い。特に高分子量成分により弾性が増したやや粉砕されにくい樹脂とポリエチレンやポリプロピレンのような脆いワックスとの組み合せではトナー表面にはこれらのワックス成分の露出が多く見られる。これは定着時の離型性や感光体上からの未転写トナーのクリーニングには有利であるものの、表層のポリエチレンが機械力により容易に移行するために現像ロールや感光体、キャリアの汚染を生じやすくなり、信頼性の低下につながる。
【０００５】
更に、トナー形状が不定型であることにより流動性助剤の添加によっても流動性が充分でないことがあり、使用中の機械的せん断力によるトナー表面の微粒子のトナー凹部分への移動により経時的に流動性が低下したり、流動性助剤のトナー内部への埋没がおこることで、現像性、転写性、クリーニング性が悪化する。またクリーニングにより回収されたトナーを再び現像機に戻して使用するとさらに画質の低下を生じやすい。一方、これらを防ぐためにさらに流動性助剤を増加すると感光体上への黒点の発生や助剤粒子の飛散を生じる。
【０００６】
上述のように電子写真プロセスにおいては、様々な機械的ストレス下でもトナーが安定して性能を維持するためには表面への離型剤の露出を抑制したり、定着性を損なわずに表面硬度を高くするとともにトナー自体の機械的強度を向上させ且つ十分な帯電性・定着性とを両立させることが必要である。
更に近年、高画質化への要求が高まり、画像形成では高精細な画像を実現するためにトナーの小径化傾向が著しい。
しかし、従来の粒度分布のままでの単純な小径化では、微粉側トナーの存在により、キャリアや感光体の汚染やトナー飛散の問題が著しくなり高画質と高信頼性を同時に実現することは困難である。このためには粒度分布をシャープ化でき、かつ小粒径化が可能ことも必要になる。
【０００７】
近年、意図的にトナー形状及び表面構造の制御を可能とする手段として乳化重合凝集法によるトナーの製造方法（例えば、特許文献１及び２参照）、更に懸濁重合トナー、懸濁造粒トナー、懸濁乳化凝集合一トナー等の湿式製法トナー製法が提案さている。
これら湿式製法トナーは、粒度分布がシャープで小粒径のトナー粒子を製造に適しており、特にトナー表面形状制御性において凝集・融合合一トナーは優れており、帯電性、耐久性の改善を図ることができる。
【０００８】
また更なる要求として、複写機、プリンターのエネルギー使用量を少なくする為、より低エネルギーでトナーを定着する技術が望まれており、より低温で定着し得る電子写真用トナーの要求が強い。
トナーの定着温度を低くする手段として、トナー用樹脂（バインダー）のガラス転移点を低くする技術が一般的に行われている。しかし、ガラス転移点をあまりに低くし過ぎると、粉体の凝集（ブロッキング）が起こり易くなったり、定着画像上のトナーの保存性がなくなる為、実用上５０℃が下限であり、好ましくは６０℃が必要である。
【０００９】
このガラス転移点は、現在多く市販されているトナー用樹脂の設計ポイントであり、ガラス転移点を下げる方法では今以上に低温定着可能なトナーを得ることはできず問題があった。また可塑剤を用いることによっても、定着温度を下げることはできるが、トナーの保存時または現像機内においてブロッキングが発生するため問題があった。
【００１０】
このような状況下、ブロッキング防止、６０℃までの画像保存性、および、低温定着性の両立の手段として、トナーを構成するバインダーとして、結晶性樹脂を用いる技術が考えられ、ブロッキング防止、低温定着の両立を目的として、結晶性樹脂をトナーとして用いる方法が古くから知られている（例えば、特許文献３参照）。
【００１１】
一方、オフセット防止（例えば、特許文献４参照）、圧力定着（例えば、特許文献５参照）等を目的として、結晶性樹脂を用いる技術も古くから知られている。また、炭素数が１４以上のアルキル基側鎖を持つ重合体を結晶性樹脂としてトナーに応用する技術も提案されているが（例えば、特許文献６参照）、特許文献６の技術では、重合体の融点が６２〜６６℃と低温であり、低温過ぎて、粉体や画像の信頼性に問題があった。更に、特許文献４及び５の技術では、結晶性樹脂の紙への定着性能が十分ではないという問題があった。
【００１２】
これに対し、特許文献６では更に、紙への定着性の改善が期待される結晶性樹脂としてポリエステル樹脂が挙げられ、結晶性ポリエステル樹脂をトナーに用いる技術として、ガラス転移温度４０℃以上の非結晶性ポリエステル樹脂と、融点１３０〜２００℃の結晶性ポリエステル樹脂とを混合して用いる技術が提案されている。しかしこの技術では、優れた微粉砕性、耐ブロッキング性を有するが、結晶性ポリエステル樹脂の融点が高いため、今以上の低温定着性は達成できず問題があった。
【００１３】
更に低融点結晶性樹脂と非結晶性樹脂とを混合し、相溶化度を制御することで低温定着を獲得する技術が提案されている（例えば、特許文献７及び８参照）。しかし結晶性樹脂と非結晶性樹脂の相溶化が進行することで混合樹脂の可塑化が発生し、耐ブロッキング性のみならず、帯電性も悪化するといった不具合が発生してしまう。
【００１４】
また、ポリエステル樹脂は、結着樹脂として、広く使用されてきたスチレン・アクリル樹脂に代わり用いられ、低温定着性並びに耐熱保管性に優れており、その使用が近年試みられている。しかしポリエステル樹脂は、混練・粉砕法においてもスチレン・アクリル樹脂に比べて離型剤（ワックス）の分散性が悪く、粉砕時に結着樹脂と離型剤の界面で粉砕されやすいことから、トナー表面への離型剤が露出しトナー粉体特性及び帯電特性の悪化を招くといった課題があった。また、湿式製法である凝集・融合合一製法においても加熱により融合合一する際、熱による離型剤の合一と同時にトナー表面への離型剤の露出またはトナー粒子からの脱離が発生しやすい為、同様にトナー粉体特性及び帯電特性の悪化する等の課題があった。
【００１５】
ここでトナー中のポリエステル樹脂とワックスの分散性を向上する手段として、結着樹脂並びにワックスの溶解度パラメータ並びに結着樹脂とワックスの溶解度パラメータ差を規定する事で分散性の向上を図ることが提案されている（例えば、特許文献９〜１３参照）。しかしこれらの手段を用いてもトナー表面へのワックス成分の露出を抑制するには不十分であり、現像ロールや感光体等の部材やキャリアへのワックス成分の汚染を抑制する効果としては不十分であった。
【００１６】
更に、トナー表面へのワックス成分露出の抑制を含め、トナー形状及び表面構造の制御を可能とする手段としてに乳化重合凝集法によるトナーの製造方法、更に懸濁重合法、懸濁造粒法、懸濁乳化凝集合一法等の湿式製法トナー製法が提案されている（例えば、特許文献１４及び１５参照）。湿式製法トナーは、粒度分布がシャープで小粒径のトナー粒子を製造に適しており、画像形成では高精細な画像を実現が可能となり、より好ましい。特にトナー表面形状制御性においては、凝集・融合合一トナーは優れており、帯電性、耐久性、クリーニング性の改善を図ることができる。
【００１７】
また更に、ブロッキング防止、画像保存性、及び低温定着性の両立の手段として、トナーを構成するバインダーとして、結晶性樹脂を用いる技術が考えられている（例えば、特許文献１６〜１８参照）。また、オフセット防止（例えば、特許文献１９参照）、圧力定着（例えば、特許文献２０参照）等を目的として、結晶性樹脂を用いる技術も古くから知られている。しかし、特許文献１６の技術は、炭素数が１４以上のアルキル基側鎖を持つ重合体をトナーに応用するもので、粉体や画像の信頼性に問題があった。また、特許文献１７及び１８に記載の結晶性樹脂では、紙への定着性能が十分ではないという問題があった。
【００１８】
これに対し紙への定着性の改善が期待される結晶性樹脂としてポリエステル樹脂が挙げられ、結晶性ポリエステル樹脂をトナーに用いる技術としては、特許文献１８に記載されている。これはガラス転移温度４０℃以上の非結晶性ポリエステル樹脂と、融点１３０〜２００℃の結晶性ポリエステル樹脂とを混合して用いる技術である。しかしこの技術では、優れた微粉砕性、耐ブロッキング性を有するが、結晶性ポリエステル樹脂の融点が高いため、今以上の低温定着性は達成できず問題があった。
【００１９】
一方、低融点結晶性樹脂と非結晶性樹脂の混合し、相溶化度を制御する事で低温定着を獲得する技術が提案されている（例えば、特許文献２１及び２２参照）。更に、結晶性ポリエステルと非晶質樹脂を混合して用い、定着時の温度履歴により結晶性部分が相溶化することで透明性を損なうことなく、排出時の紙同士のブロッキングを防止する技術が紹介されている（例えば、特許文献２３参照）。しかし結晶性樹脂と非結晶性樹脂の相溶化が進行することで混合樹脂の可塑化が発生し、耐ブロッキング性のみならず、印刷物の運搬・輸送、夏場の車内など、画像に圧力および熱が加わったときに対向面にトナー像が転移し、画像欠損を引き起こす問題が生じる。
【００２０】
上述のように電子写真プロセスにおいては、様々な機械的ストレス下でもトナーが安定して性能を維持するためには表面への離型剤の露出を抑制したり、定着性を損なわずに表面硬度を高くするとともにトナー自体の機械的強度を向上させ且つ十分な帯電性・定着性とを両立させることが必要である。すなわちこれまでの技術は、低温定着性とオフセットの両立、トナー保存安定性、定着像の保存安定性及びトナー帯電性といった高信頼性の獲得、また高画質化要求に伴うトナーの粒度分布のシャープ化、小粒径化に適したトナー製法における課題について全て満足することは困難であった。
【特許文献１】特開昭６３−２８２７５２号公報
【特許文献２】特開平６−２５０４３９号公報
【特許文献３】特公昭５６−１３９４３号公報
【特許文献４】特公昭６２−３９４２８号公報
【特許文献５】特公昭６３−２５３３５号公報
【特許文献６】特公昭５６−１３９４３号公報
【特許文献７】特開２００４−２０６０８１号公報
【特許文献８】特開２００４−５０４７８号公報
【特許文献９】特開２０００−３５２８４１号公報
【特許文献１０】特開２０００−３５６９５号公報
【特許文献１１】特開平１１−３８６７７号公報
【特許文献１２】特開２００３−２５５５８号公報
【特許文献１３】特開２００３−２８０２４号公報
【特許文献１４】特開昭６３−２８２７５２号公報
【特許文献１５】特開平６−２５０４３９号公報
【特許文献１６】特公昭５６−１３９４３号公報
【特許文献１７】特公昭６２−３９４２８号公報
【特許文献１８】特公昭６３−２５３３５号公報
【特許文献１９】特公昭６２−３９４２８号公報
【特許文献２０】特公昭６３−２５３３５号公報
【特許文献２１】特開２００４−２０６０８１号公報
【特許文献２２】特開２００４−５０４７８号公報
【特許文献２３】特開２００３−５０４７８号公報
【発明の開示】
【発明が解決しようとする課題】
【００２１】
従って、本発明は、前記従来における諸問題を解決し、以下の目的を達成することを課題とする。即ち、本発明は、かかる従来のトナーにおける上述のごとき問題点を解決した静電荷像現像用トナー、及びその製造方法を提供するものである。即ち、本発明は、帯電性、低温での定着性、及びトナーブロッキング性に優れる電子写真用トナー、及びその製造方法を提供することを目的とする。
【課題を解決するための手段】
【００２２】
前記課題は、以下の本発明により解決される。
即ち、本発明は、
＜１＞  結着樹脂として結晶性樹脂Ａ及び無定形高分子Ｂを含み、表面が該無定形高分子Ｂとは異なる無定形高分子Ｃを主成分とする表面層で被覆された静電荷像現像用トナーであって、前記結晶性樹脂Ａ由来の吸熱ピーク温度ＴｍＡ［℃］と、前記結晶性樹脂Ａ及び無定形高分子Ｂを混合したときの結晶性樹脂Ａ由来の吸熱ピークＴｍＡＢ［℃］と、前記結晶性樹脂Ａ及び無定形高分子Ｃを混合したときの結晶性樹脂Ａ由来の吸熱ピーク温度ＴｍＡＣ［℃］と、が下記式（１）の関係を満たすことを特徴とする静電荷像現像用トナーである。
・  ＴｍＡＢ  ＜  ＴｍＡＣ  ≦  ＴｍＡ  ・・・  式（１）
【００２３】
＜２＞  更に、離型剤Ｄを含み、前記無定形高分子Ｂが非晶質ポリエステル樹脂Ｂ'であり、前記結晶性樹脂Ａの溶解度パラメータＳＰAと、前記無定形高分子Ｂの溶解度パラメータＳＰBと、前記無定形高分子Ｃの溶解度パラメータＳＰCと、前記離型剤Ｄの溶解度パラメータＳＰDと、が下記式（２）の関係を満たすことを特徴とする＜１＞に記載の静電荷像現像用トナーである。
・  ＳＰD  ＜  ＳＰA  ＜  ＳＰB  ＜  ＳＰC  ・・・  式（２）
【００２４】
＜３＞  下記式（３）の関係を満たすことを特徴とする＜１＞又は＜２＞に記載の静電荷像現像用トナーである。
・  ０．８  ＜  ＳＰB  −  ＳＰD  ＜  １．８  ・・・  式（３）
【００２５】
＜４＞  示差走査熱量計の測定により得られた示差走査熱量曲線において、第１の昇温過程における５０〜１００℃の温度領域の結晶性樹脂Ａ由来の吸熱ピーク及び離型剤Ｄ由来の吸熱ピークの吸熱量の絶対値の総和Ｅが、冷却後の第２の昇温過程における結晶性樹脂Ａ由来の吸熱ピーク及び離型剤Ｄ由来の吸熱ピークの吸熱量の絶対値の総和Ｆよりも大きいことを特徴とする＜２＞又は＜３＞に記載の静電荷像現像用トナーである。
【００２６】
＜５＞  前記結晶性樹脂Ａの吸熱ピーク温度が５０〜１００℃であり、前記無定形高分子Ｂ及びＣの軟化点が８０〜１３０℃であることを特徴とする＜１＞〜＜４＞の何れか１つに記載の静電荷像現像用トナーである。
＜６＞  前記結晶性樹脂Ａの含有量が５〜５０質量％あることを特徴とする＜１＞〜＜５＞の何れか１つに記載の静電荷像現像用トナーである。
【００２７】
＜７＞  前記結晶性樹脂Ａが結晶性ポリエステルであることを特徴とする＜１＞〜＜６＞の何れか１つに記載の静電荷像現像用トナーである
＜８＞  角周波数１Ｈｚ、３０℃における貯蔵弾性率ＧＬ（３０）が１×１０7Ｐａ以上であり、９０℃における損失弾性率ＧＮ（９０）が１．０×１０5Ｐａ以下であることを特徴とする＜１＞〜＜７＞の何れか１つに記載の静電荷像現像用トナーである。
【００２８】
＜９＞  ＜１＞〜＜８＞の何れか１つに記載の静電荷像現像用トナーの製造方法であって、結晶性樹脂Ａ微粒子を分散した結晶性樹脂Ａ微粒子分散液、及び無定形高分子Ｂ微粒子を分散した無定形高分子Ｂ微粒子分散液を混合して混合分散液を調製し、これにポリ塩化アルミニウムを含む１種以上の金属塩の重合体を添加し、前記混合分散液を示差走査熱量計で測定したときの結晶性樹脂Ａ微粒子の吸熱ピーク温度よりも低い温度で凝集粒子を形成した後、該凝集粒子を凝集成長させた凝集微粒子分散液を製造する凝集微粒子分散液製造工程と、前記凝集微粒子分散液に、無定形高分子Ｃ微粒子を分散した無定形高分子Ｃ微粒子分散液を添加し混合することにより、前記凝集微粒子表面に無定形高分子Ｃ微粒子を付着させる付着工程と、前記付着工程を経た凝集微粒子分散液のｐＨを塩基性とすることで、前記凝集微粒子の成長を停止させ、これを加熱することにより融合・合一する融合・合一工程と、を有することを特徴とする静電荷像現像用トナーの製造方法である。
【発明の効果】
【００２９】
本発明は、かかる従来のトナーにおける上述のごとき問題点を解決した静電荷像現像用トナー、及びその製造方法を提供するものである。即ち、本発明は、帯電性、低温での定着性、及びトナーブロッキング性に優れる電子写真用トナー、及びその製造方法を提供することができる。
【発明を実施するための最良の形態】
【００３０】
本発明の静電荷像現像用トナーは、少なくとも、結着樹脂として結晶性樹脂Ａ及び無定形高分子Ｂを含み、表面が該無定形高分子Ｂとは異なる無定形高分子Ｃを主成分とする表面層で被覆された静電荷像現像用トナーであって、前記結晶性樹脂Ａ由来の吸熱ピーク温度ＴｍＡ［℃］と、前記結晶性樹脂Ａ及び無定形高分子Ｂを混合したときの結晶性樹脂Ａ由来の吸熱ピークＴｍＡＢ［℃］と、前記結晶性樹脂Ａ及び無定形高分子Ｃを混合したときの結晶性樹脂Ａ由来の吸熱ピーク温度ＴｍＡＣ［℃］と、が下記式（１）の関係を満たすことを特徴とする。
以下、本発明の静電荷像現像用トナー（以下、単に「本発明のトナー」という場合がある。）を詳細に説明する。
・  ＴｍＡＢ  ＜  ＴｍＡＣ  ≦  ＴｍＡ  ・・・  式（１）
【００３１】
ここで、本発明のトナーにおいて「結晶性樹脂」とは、示差走査熱量測定（ＤＳＣ）において、階段状の吸熱量変化ではなく、明確な吸熱ピークを有するものを指す。具体的には、昇温速度１０℃／ｍｉｎで測定した際の吸熱ピークの半値幅が６℃以内である樹脂を、「結晶性樹脂」と定義し、それ以外の樹脂、具体的には半値幅が６℃を超える樹脂や、明確な吸熱ピークが認められない樹脂を、無定形高分子（非晶質樹脂）と定義する。尚、第２の昇温工程において明確な吸熱ピークを有さなくても、第１の昇温工程で明確な吸熱ピークを有していれば「結晶性樹脂」とする。本発明において用いられる無定形高分子としては、明確な吸熱ピークが認められない樹脂を用いることが好ましい。
【００３２】
また、本発明のトナーにおいて、前記ＴｍＡ［℃］、ＴｍＡＢ［℃］、及びＴｍＡＣ［℃］の測定は、示差走査熱量計（マックスサイエンス社製：  ＤＳＣ３１１０，  熱分析システム００１、以下、「ＤＳＣ」という場合がある。）の熱分析装置を用いて測定した。測定は第１の昇温工程として室温から１５０℃まで毎分１０℃の速度で昇温を行い、５分間１５０℃でホールドした後、液化窒素を用い、０℃まで毎分１０℃の速度で降温、５分間０℃でホールドした後、第２の昇温工程として０℃から１５０℃まで毎分１０℃の速度で再昇温し、得られた示差走査熱量曲線をＪＩＳ  Ｋ−７１２１により解析し吸熱ピークを得た。
また、前記ＴｍＡＢ［℃］は、前記結晶性樹脂Ａ及び無定形高分子Ｂを、結晶性樹脂Ａ２０質量部に対し無定形高分子Ｂ８０質量部を粉体混合した後、試料をアルミ皿に載せ、１００℃で２時間静置、室温にて徐冷した後、溶融した試料を乳鉢で砕いたたものをサンプルとして測定したものであり、前記ＴｍＡＣ［℃］は、前記結晶性樹脂Ａ及び無定形高分子Ｃを、結晶性樹脂Ａ２０質量部に対し無定形高分子Ｃ８０質量部を粉体混合した後、試料をアルミ皿に載せ、１００℃で２時間静置、室温にて徐冷した後、溶融した試料を乳鉢で砕いたものをサンプルとして測定したものである。
【００３３】
本発明における結着樹脂としては結晶性樹脂Ａ及び無定形高分子Ｂを使用する。これら樹脂を混合しトナーの結着樹脂として使用する場合、適度な相溶状態となることが最も重要である。これは結晶性樹脂Ａがもともと有するシャープメルト性に加え、相溶化部分の可塑化効果によりシャープメルト、低温定着性が発現可能となるためである。
また、適度に相溶することにより結晶性樹脂Ａの分散性が向上し、トナーの強度の確保が可能となる。
【００３４】
この結晶性樹脂Ａと無定形高分子Ｂの相溶化度を表す指標として、示差走査熱量測定（ＤＳＣ）における結晶性樹脂Ａ由来の吸熱ピーク温度の変化で表すのが最も有効であることが判明した。
これを結晶性樹脂Ａと無定形高分子Ｂが相溶化することで結晶性樹脂Ａの結晶性が崩れ結晶性樹脂の融点降下が発生することを示しており、特に相溶化が著しい場合には結晶性樹脂Ａ由来の吸熱ピーク温度も著しく低下する。
【００３５】
この相溶化による融点降下及び無定形高分子の可塑化は優れたシャープメルト性、低温定着性を示すが、一方で耐ブロッキング性のような熱保管性の悪化を引き起こしてしまうが、この相溶化した結晶性樹脂Ａ及び無定形高分子Ｂを、無定形高分子Ｂとは別の前記結晶性樹脂Ａとの相溶性の低い無定形高分子Ｃを主成分とする表面層で被覆することにより、相溶化した結晶性樹脂Ａ及び無定形高分子Ｂと、相溶化していない結晶性樹脂Ａとの何れもトナー粒子表面への露出の抑制が可能となった。これは結晶性樹脂Ａと、無定形高分子Ｂ及びＣの相溶化度の相対関係を利用し、トナー粒子表層部に結晶性樹脂と相溶化し難い無定形高分子Ｃを位置させることにより、結着樹脂のガラス転移温度以上に昇温し凝集粒子の合一を行う凝集・合一法を用いた湿式製法トナーにおいても、トナー粒子表面への結晶性樹脂Ａの露出又はトナー表面層の相溶による、結晶性樹脂Ａの融点降下及び無定形高分子Ｂ或いはＣの可塑化の影響を抑制することが出来、これによりトナーの高温での耐ブロッキング性を維持しつつ、優れたシャープメルト性、低温定着性を得ることが可能となった。尚、本発明において、無定形高分子Ｃを主成分とするとは、無定形高分子Ｃの含有量が５０質量％以上であることを意味し、８０質量％以上であることが好ましい。
【００３６】
本発明においては、ＴｍＡＣ［℃］からＴｍＡＢ［℃］を引いた差が、１〜２０［℃］であることが好ましく、５〜１５［℃］であることがより好ましい。前記ＴｍＡＣ［℃］からＴｍＡＢ［℃］を引いた差が、１〜２０［℃］であると、トナーの高温での耐ブロッキング性を維持しつつ、優れたシャープメルト性、低温定着性を得ることが可能となるという効果がより顕著となる。
【００３７】
本発明のトナーは、更に離型剤Ｄを含み、前記無定形高分子Ｂが非晶質ポリエステル樹脂Ｂ'であり、前記結晶性樹脂Ａの溶解度パラメータＳＰAと、前記無定形高分子Ｂの溶解度パラメータＳＰBと、前記無定形高分子Ｃの溶解度パラメータＳＰCと、前記離型剤Ｄの溶解度パラメータＳＰDと、が下記式（２）の関係を満たすことが好ましい。尚、溶解度パラメータ（以下、「ＳＰ値」という場合がある。）は、原子団の加成性を利用したＦｅｄｏｒｓらの方法［Ｐｏｌｙｍ．  Ｅｎｇ．  Ｓｃｉ．，  ｖｏｌ１４，  ｐ１４７  （１９７４）］を用いてモノマー構成より計算できる。
ＳＰ値  ＝（ΣΔｅｉ  ／  ΣΔｖｉ）1/2
Δｅｉ：  原子または原子団の蒸発エネルギー
Δｖｉ：  原子または原子団のモル体積
・  ＳＰD  ＜  ＳＰA  ＜  ＳＰB  ＜  ＳＰC  ・・・  式（２）
【００３８】
前記結晶性樹脂Ａと非晶質ポリエステル樹脂Ｂ'が相溶せず、層分離構造を取る場合、シャープメルト性（低温定着性）を得る為には結着樹脂として使用する結晶性樹脂Ａの比率を増加することが望まれるが、その場合、トナー自体の強度が極端に低下し、現像器内でのキャリアとの攪拌により、外添剤が埋まりこんだり、クリーニング部材あるいは直接帯電、転写部材によるトナーつぶれの発生、または定着後の画像強度が著しく低下する場合がある。また、前記結晶性樹脂Ａと非晶質ポリエステル樹脂Ｂ'の相溶度が過度に進行した場合、結晶性樹脂Ａの結晶性が崩れ結晶性樹脂の融点降下及び非晶質ポリエステル樹脂Ｂ'の可塑化が発生し、優れたシャープメルト性、低温定着性を示すものの、トナー粒子表面に可塑化した非晶質ポリエステル樹脂Ｂ'が存在した場合、熱保管性並びに帯電性の悪化を引き起こしてしまう場合がある。
【００３９】
また、結着樹脂として使用する結晶性樹脂Ａが結晶性ポリエステル樹脂の場合は、一般的に使用する離型剤Ｄとの濡れ性が悪く、凝集、融合合一法を用いてトナー粒子を作製する場合、加熱による融合合一工程が進行するとともにトナー粒子表面に離型剤（ワックス）が表面に露出する場合がある。このように過度に相溶した結着樹脂並びに離型剤のトナー粒子表面への露出は熱保管性、帯電性に悪影響を及ぼすものであり、これらの材料の表面露出の抑制することが望まれる。
【００４０】
そこで、結晶性樹脂Ａと非晶質ポリエステル樹脂Ｂ'と共に離型剤Ｄを含むコア粒子に、結晶性樹脂Ａ及び離型剤Ｄとの相溶性の低い無定形高分子Ｃを主成分とする表面層を被覆することにより、離型剤Ｄ及び相溶化した結晶性樹脂Ａと、非晶質ポリエステル樹脂Ｂ'及び結晶状態の結晶性樹脂Ａのいずれもトナー粒子表面に露出の抑制が可能となり、優れた熱保管性及び帯電性と低温定着性の両立が可能となった。これは結晶性樹脂Ａに対する非晶質ポリエステル樹脂Ｂ'及び無定形高分子Ｄの親和性の相対関係を利用したもので、この相対関係は、分子間凝集エネルギー密度の関数として定義される各樹脂及び離型剤のＳＰ値の相対関係を示す前記式（３）によって表すことが可能である。
【００４１】
トナー粒子表層部に結晶性樹脂Ａ及び離型剤Ｄと、相溶化し難い無定形高分子Ｃを主成分とする表面層を被覆することで、トナー粒子表面への結晶性樹脂Ａ並びに離型剤Ｄが融合合一してもその相溶度の違いにより、結着樹脂として用いる非晶質ポリエステル樹脂Ｂ'側に留めることが可能となり、表面への露出は大幅に抑制可能となる。
【００４２】
また、非晶質ポリエステル樹脂Ｂ'（無定形高分子Ｂ）と離型剤ＤのＳＰ値との相対関係については、適度な相溶度が必要であり、下記式（３）の関係を有することがより好ましい。
・  ０．８  ＜  ＳＰB  −  ＳＰD  ＜  １．８  ・・・  式（３）
【００４３】
前記（ＳＰB−ＳＰD）が１．８よりも大きくなると、無定形高分子Ｂと離型剤Ｄの相溶性が悪くなり、凝集・融合合一法においてトナーの融合合一を行う際、トナー粒子からの離型剤Ｄの脱離が発生してしまう場合がある。一方、前記（ＳＰB−ＳＰD）が０．８未満であると、結晶性樹脂Ａ及び無定形高分子Ｂと離型剤Ｄが相溶してしまい、離型効果が低下してまう場合がある。前記（ＳＰB−ＳＰD）としては、０．８より大きく１．２より小さいことが好ましい。
【００４４】
また、結晶性樹脂Ａと無定形高分子ＢのＳＰ値の相対関係は、ＳＰAよりＳＰBが大きいことが好ましい。ＳＰBがＳＰA以下の値であると、結晶性樹脂Ａと無定形高分子Ｂの相溶度は高くなり、結着樹脂の可塑化が大きくなり、また表面層に位置する無定形高分子Ｃとの相溶性も高まることから、結晶性樹脂Ａの表面層への露出もしくは無定形高分子Ｃの可塑化が進行し、トナーの熱保管性の悪化を引き起こしてしまう場合がある。
【００４５】
更に、本発明のトナーは、示差走査熱量計の測定により得られた示差走査熱量曲線において、第１の昇温過程における５０〜１００℃の温度領域の結晶性樹脂Ａ由来の吸熱ピーク及び離型剤Ｄ由来の吸熱ピークの吸熱量の総和Ｅが、冷却後の第２の昇温過程における結晶性樹脂Ａ由来の吸熱ピーク及び離型剤Ｄ由来の吸熱ピークの吸熱量の総和Ｆよりも大きいことが好ましい。
【００４６】
ここで、前記第１の昇温過程は画像を形成する際の定着工程における熱履歴に相当し、結晶性樹脂Ａ及び離型剤Ｄの融解とともに、結晶性樹脂Ａ及び離型剤Ｄと、結着樹脂とした非晶質ポリエステル樹脂Ｂ' （無定形高分子Ｂ）との相溶が急激に進行し、トナーの粘弾性は急激に低下すると同時に圧力により定着され、優れた低温定着性の獲得が可能となる。更に示差走査熱量計において冷却を行った後に行う第２の昇温過程は、定着後の画像上トナーの熱特性を示すものである。
尚、本発明において、前記吸熱ピークの吸熱量の総和Ｅ及び吸熱ピークの吸熱量の総和Ｆは、前記ＴｍＡ［℃］、ＴｍＡＢ［℃］、及びＴｍＡＣ［℃］の測定と同様の条件でＤＳＣ測定を行い、得られた示差走査熱量曲線を解析し、第１の昇温過程、及び冷却後の第２の昇温過程にそれぞれにおける吸熱ピークとベースラインに囲まれる面積より求めたものである。
【００４７】
本発明においては、第１の昇温工程において結晶性樹脂Ａ及び離型剤Ｄと無定形高分子Ｂとの相溶が進行し、更に次に行う冷却工程においても相溶した結晶性樹脂部位の再結晶化は小さく、第２の昇温工程おいては結晶性樹脂Ａ及び離型剤Ｄ由来の吸熱ピークの吸熱量の総和は小さくなる。これにより定着状態においては、比較的脆い結晶性樹脂Ａ及び離型剤Ｄが少なくなることから、用紙等に定着された画像の折り曲げ強度等の画像強度が向上するとともに、結着樹脂中の非晶質ポリエステル樹脂Ｂ'と結晶性樹脂の界面による光の乱反射等が抑制され、画像の光透過性等が向上する。
【００４８】
これらのように、それぞれのＳＰ値の相対関係とトナーの示差走査熱量計による測定される熱特性を規定することにより、結着樹脂のガラス転移温度以上に昇温し凝集粒子の合一を行う凝集・合一法を用いた湿式製法トナーにおいても、トナー粒子表面への結晶性樹脂の露出またはトナー表面層の相溶による結晶性樹脂の融点降下および無定形高分子の可塑化の影響を抑制することが出来、これによりトナーの高温での耐ブロッキング性を維持しつつ、優れたシャープメルト性、低温定着性並びに優れた画像強度並び画質を得ることが可能となる。
【００４９】
本発明のトナーは、結晶性樹脂Ａ及び無定形高分子Ｂを含み、表面が該無定形高分子Ｂとは異なる無定形高分子Ｃを主成分とする表面層で被覆され、前記式（１）の関係を満たせば、構成する成分は特に限定されないが、離型剤Ｄ等の他の成分を含んでいてもよい。  また、本発明のトナーの製造方法は、特に限定されるものではないが後述するように湿式法を用いることが好ましい。
以下、本発明のトナーの構成成分について詳細にする。
【００５０】
本発明のトナーは、前記結晶性樹脂Ａを５〜５０％含有していることが好ましい。前記結晶性樹脂の含有量が５０％を超えると、良好な定着特性は得られるものの、定着像中の相分離構造が不均一となり、定着画像の強度、特に引っかき強度が低下し、傷がつきやすくなる場合がある。一方、前記結晶性樹脂の含有量が５％未満であると、結晶性樹脂Ａ由来のシャープメルト性が得られず、単純に無定形高分子Ｂの可塑化するのみで、良好な低温定着性を確保しつつ、耐トナーブロッキング性、画像保存性を保つことができない場合がある。
【００５１】
前記結晶性樹脂Ａとしては、結晶性を持つ樹脂であれば特に制限はなく、具体的には、結晶性ポリエステル樹脂、結晶系ビニル系樹脂が挙げられるが、定着時の紙への定着性や帯電性、及び好ましい範囲での融点調整の観点から結晶性ポリエステルが好ましい。また、適度な融点をもつ脂肪族系の結晶性ポリエステル樹脂がより好ましい。
本発明のトナーに用いられる結晶性ポリエステル樹脂や、その他すべてのポリエステル樹脂は、多価カルボン酸成分と多価アルコール成分とから合成される。尚、本発明においては、前記ポリエステル樹脂として市販品を使用してもよいし、適宜合成したものを使用してもよい。以下、前記結晶性樹脂Ａとして好ましく用いられる結晶性ポリエステル樹脂について説明する。
【００５２】
前記多価カルボン酸成分としては、例えば、シュウ酸、コハク酸、グルタル酸、アジピン酸、スペリン酸、アゼライン酸、セバシン酸、１，９−ノナンジカルボン酸、１，１０−デカンジカルボン酸、１，１２−ドデカンジカルボン酸、１，１４−テトラデカンジカルボン酸、１，１８−オクタデカンジカルボン酸等の脂肪族ジカルボン酸、フタル酸、イソフタル酸、テレフタル酸、ナフタレン−２，６−ジカルボン酸、マロン酸、メサコニン酸等の二塩基酸等の芳香族ジカルボン酸、などが挙げられ、さらに、これらの無水物やこれらの低級アルキルエステルも挙げられるがこの限りではない。
また、３価以上のカルボン酸として、例えば、１，２，４−ベンゼントリカルボン酸、１，２，５−ベンゼントリカルボン酸、１，２，４−ナフタレントリカルボン酸等、及びこれらの無水物やこれらの低級アルキルエステルなども挙げられる。これらは１種単独で使用してもよいし、２種以上を併用してもよい。
【００５３】
更に、前記多価カルボン酸成分としては、前述の脂肪族ジカルボン酸や芳香族ジカルボン酸の他に、スルホン酸基を持つジカルボン酸成分が含まれていることが好ましい。前記スルホン酸基を持つジカルボン酸は、顔料等の色材の分散を良好にできる点で有効である。また、結晶性ポリエステル樹脂全体を水に乳化或いは懸濁して、微粒子を作製する際に、スルホン酸基があれば、後述するように、界面活性剤を使用しないで、乳化或いは懸濁が可能である。
【００５４】
このようなスルホン酸基を持つジカルボン酸としては、例えば、２−スルホテレフタル酸ナトリウム塩、５−スルホイソフタル酸ナトリウム塩、スルホコハク酸ナトリウム塩等が挙げられるが、これらに限定されない。また、これらの低級アルキルエステル、酸無水物等も挙げられる。これらスルホン酸基を有する２価以上のカルボン酸成分は、ポリエステルを構成する全多価カルボン酸成分に対して０〜２０モル％含有されることが好ましく、０．５〜１０モル％含有されることがより好ましい。前記２価以上のカルボン酸成分の含有量が０．５モル％未満であると、乳化粒子の経時安定性が悪くなる場合があり。１０モル％を超えると、ポリエステル樹脂の結晶性が低下するばかりではなく、凝集後、粒子が融合する工程に悪影響を与え、トナー径の調整が難しくなるという不具合を生じる場合がある。
【００５５】
更に、前述の脂肪族ジカルボン酸や芳香族ジカルボン酸の他に、２重結合を持つジカルボン酸成分を含有することがより好ましい。２重結合を持つジカルボン酸は、２重結合を介して、ラジカル的に架橋結合させ得る点で定着時のホットオフセットを防ぐ為に好適に用いることができる。このようなジカルボン酸としては、例えばマレイン酸、フマル酸、３−ヘキセンジオイック酸、３−オクテンジオイック酸、及びこれらの低級エステル、酸無水物等が挙げられるがこれらに限定されない。これらの中でもコストの点で、フマル酸、マレイン酸が好ましい。
【００５６】
前記多価アルコール成分としては、脂肪族ジオールが好ましく、主鎖部分の炭素数が７〜２０である直鎖型脂肪族ジオールがより好ましい。前記脂肪族ジオールが分岐型では、ポリエステル樹脂の結晶性が低下し、融点が降下してしまう為、耐トナーブロッキング性、画像保存性、及び低温定着性が悪化してしまう場合がある。また、炭素数が７未満であると、芳香族ジカルボン酸と縮重合させる場合、融点が高くなり、低温定着が困難となる場合がある。一方、炭素数が２０を超えると、実用上の材料の入手が困難となる場合がある。前記脂肪族ジオールの炭素数としては７〜１４であることがより好ましい。
【００５７】
本発明のトナーに用いられる結晶性ポリエステルの合成に好適に用いられる脂肪族ジオールとしては、具体的には、例えば、エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオール、１，１３−トリデカンジオール、１，１４−テトラデカンジオール、１，１８−オクタデカンジオール、１，１４−エイコサンデカンジオールなどが挙げられるが、これらに限定されるものではない。これらのうち、入手容易性を考慮すると１，８−オクタンジオール、１，９−ノナンジオール、１，１０−デカンジオールが好ましい。
また、３価以上のアルコールとして、例えば、グリセリン、トリメチロールエタン、トリメチロールプロパン、ペンタエリスリトールなどが挙げられる。これらは１種単独で使用してもよいし、２種以上を併用してもよい。
【００５８】
前記多価アルコール成分のうち、前記脂肪族ジオール成の含有量が８０モル％以上であることが好ましく、９０％以上であることがより好ましい。前記脂肪族ジオール成分の含有量が８０モル％未満であると、ポリエステル樹脂の結晶性が低下してしまう場合がある。  また、必要に応じて、酸価や水酸基価の調製等の目的で、酢酸、安息香酸等の１価の酸や、シクロヘキサノールベンジルアルコール等の１価のアルコールも使用することができる。
【００５９】
前記結晶性ポリエステル樹脂の製造方法としては、特に制限はなく、酸成分とアルコール成分とを反応させる一般的なポリエステル重合法で製造することができ、例えば、直接重縮合、エステル交換法等が挙げられ、モノマーの種類によって使い分けて製造する。
結晶性ポリエステル樹脂の製造は、重合温度１８０〜２３０℃の間で行うことができ、必要に応じて反応系内を減圧にし、縮合時に発生する水やアルコールを除去しながら反応させる。モノマーが反応温度下で溶解又は相溶しない場合は、高沸点の溶剤を溶解補助剤として加え溶解させてもよい。重縮合反応においては、溶解補助溶剤を留去しながら行う。共重合反応において相溶性の悪いモノマーが存在する場合は、あらかじめ相溶性の悪いモノマーと、そのモノマーと重縮合予定の酸又はアルコールとを縮合させておいてから主成分と共に重縮合させるとよい。
【００６０】
結晶性ポリエステルの樹脂微粒子分散液の作製については、樹脂の酸価の調整やイオン性界面活性剤などを用いて乳化分散することにより、調製することが可能である。
【００６１】
結晶性ポリエステル樹脂の製造時に使用可能な触媒としては、ナトリウム、リチウム等のアルカリ金属化合物；マグネシウム、カルシウム等のアルカリ土類金属化合物；亜鉛、マンガン、アンチモン、チタン、スズ、ジルコニウム、ゲルマニウム等の金属化合物；亜リン酸化合物、リン酸化合物、及びアミン化合物等が挙げられ、具体的には、以下の化合物が挙げられる。例えば、酢酸ナトリウム、炭酸ナトリウム、酢酸リチウム、炭酸リチウム、酢酸カルシウム、ステアリン酸カルシウム、酢酸マグネシウム、酢酸亜鉛、ステアリン酸亜鉛、ナフテン酸亜鉛、塩化亜鉛、酢酸マンガン、ナフテン酸マンガン、チタンテトラエトキシド、チタンテトラプロポキシド、チタンテトライソプロキシド、チタンテトラブトキシド、三酸化アンチモン、トリフェニルアンチモン、トリブチルアンチモン、ギ酸スズ、シュウ酸スズ、テトラフェニルスズ、ジブチルスズジクロライド、ジブチルスズオキシド、ジフェニルスズオキシド、ジルコニウムテトラブトキシド、ナフテン酸ジルコニウム、炭酸ジルコニール、酢酸ジルコニール、ステアリン酸ジルコニール、オクチル酸ジルコニール、酸化ゲルマニウム、トリフェニルホスファイト、トリス（２，４−ｔ−ブチルフェニル）ホスファイト、エチルトリフェニルホスホニウムブロマイド、トリエチルアミン、トリフェニルアミン等の化合物が挙げられる。
【００６２】
結晶性樹脂Ａの融点としては、好ましくは５０〜１００℃であり、より好ましくは６０〜８０℃である。前記結晶性樹脂Ａの融点が５０℃より低いとトナーの保存性や、定着後のトナー画像の保存性が問題となる場合がある。一方、前記結晶性樹脂Ａの融点が１００℃より高いと従来のトナーに比べて十分な低温定着が得られない場合がある。
また結晶性の樹脂には、複数の融解ピークを示す場合があるが、本発明においては、最大のピークをもって融点とみなす。
【００６３】
一方、前記結晶性ビニル系樹脂としては、（メタ）アクリル酸アミル、（メタ）アクリル酸ヘキシル、（メタ）アクリル酸ヘプチル、（メタ）アクリル酸オクチル、（メタ）アクリル酸ノニル、（メタ）アクリル酸デシル、（メタ）アクリル酸ウンデシル、（メタ）アクリル酸トリデシル、（メタ）アクリル酸ミリスチル、（メタ）アクリル酸セチル、（メタ）アクリル酸ステアリル、（メタ）アクリル酸オレイル、（メタ）アクリル酸ベヘニル等の長鎖アルキル、アルケニルの（メタ）アクリル酸エステルを用いたビニル系樹脂が挙げられる。なお、本明細書において、「（メタ）アクリル」なる記述は、「アクリル」及び「メタクリル」のいずれをも含むことを意味するものである。
【００６４】
前記無定形高分子Ｂとしては、公知の樹脂材料を用いることができるが、非結晶性ポリエステル樹脂Ｂ'が特に好ましい。本発明において好ましく用いられる非結晶性ポリエステル樹脂Ｂ'とは、主として多価カルボン酸類と多価アルコール類との縮重合により得られるものである。無定形高分子Ｂとして非結晶性ポリエステル樹脂Ｂ'を用いる場合には、樹脂の酸価の調整やイオン性界面活性剤などを用いて乳化分散することにより、樹脂粒子分散液を容易に調製することができる点で有利である。
【００６５】
前記非結晶性ポリエステル樹脂Ｂ'における多価カルボン酸の例としては、テレフタル酸、イソフタル酸、無水フタル酸、無水トリメリット酸、ピロメリット酸、ナフタレンジカルボン酸、などの芳香族カルボン酸類；無水マレイン酸、フマール酸、コハク酸、アルケニル無水コハク酸、アジピン酸などの脂肪族カルボン酸類；シクロヘキサンジカルボン酸などの脂環式カルボン酸類が挙げられ、これらの多価カルボン酸を１種又は２種以上用いることができる。これら多価カルボン酸の中でも、芳香族カルボン酸を用いることが好ましく、また良好なる定着性を確保するために架橋構造あるいは分岐構造をとるためにジカルボン酸とともに３価以上のカルボン酸（トリメリット酸やその酸無水物等）を併用することが好ましい。
【００６６】
前記非結晶性ポリエステル樹脂Ｂ'における多価アルコールの例としては、エチレングリコール、ジエチレングリコール、トリエチレングリコール、プロピレングリコール、ブタンジオール、ヘキサンジオール、ネオペンチルグリコール、グリセリン、などの脂肪族ジオール類；シクロヘキサンジオール、シクロヘキサンジメタノール、水添ビスフェノールＡなどの脂環式ジオール類；ビスフェノールＡのエチレンオキサイド付加物、ビスフェノールＡのプロピレンオキサイド付加物などの芳香族ジオール類が挙げられる。これら多価アルコールの１種又は２種以上用いることができる。これら多価アルコールの中でも、芳香族ジオール類、脂環式ジオール類が好ましく、このうち芳香族ジオールがより好ましい。また、より良好なる定着性を確保するため、架橋構造あるいは分岐構造をとるためにジオールとともに３価以上の多価アルコール（グリセリン、トリメチロールプロパン、ペンタエリスリトール）を併用してもよい。
【００６７】
尚、多価カルボン酸と多価アルコールとの重縮合によって得られたポリエステル樹脂に、さらにモノカルボン酸、および／またはモノアルコールを加えて、重合末端のヒドロキシル基、および／またはカルボキシル基をエステル化し、ポリエステル樹脂の酸価を調整してもよい。モノカルボン酸としては酢酸、無水酢酸、安息香酸、トリクロル酢酸、トリフルオロ酢酸、無水プロピオン酸等を挙げることができ、モノアルコールとしてはメタノール、エタノール、プロパノール、オクタノール、２エチルヘキサノール、トリフルオロエタノール、トリクロロエタノール、ヘキサフルオロイソプロパノール、フェノールなどを挙げることができる。
【００６８】
前記非結晶性ポリエステル樹脂Ｂ'は、前記多価アルコールと多価カルボン酸を常法に従って縮合反応させることによって製造することができる。例えば、前記多価アルコールと多価カルボン酸、必要に応じて触媒を入れ、温度計、撹拌器、流下式コンデンサを備えた反応容器に配合し、不活性ガス（窒素ガス等）の存在下、１５０〜２５０℃で加熱し、副生する低分子化合物を連続的に反応系外に除去し、所定の酸価に達した時点で反応を停止させ、冷却し、目的とする反応物を取得することによって製造することができる。
【００６９】
非結晶性ポリエステル樹脂Ｂ'の合成に使用する触媒としては、例えば、ジブチル錫ジラウレート、ジブチル錫オキサイド等の有機金属やテトラブチルチタネート等の金属アルコキシドなどのエステル化触媒が挙げられる。このような触媒の添加量は、原材料の総量に対して０．０１〜１．００質量％とすることが好ましい。
【００７０】
無定形高分子Ｂは、テトラヒドロフラン（ＴＨＦ）可溶分のゲルパーミエーションクロマトグラフイー（ＧＰＣ）法による分子量測定で、重量平均分子量（Ｍｗ）が５０００〜１００００００であることが好ましく、７０００〜５０００００であることがより好ましい。また、数平均分子量（Ｍｎ）は２０００〜１００００であることが好ましく、分子量分布Ｍｗ／Ｍｎは１．５〜１００であることが好ましく、２〜６０であることがより好ましい。前記無定形高分子Ｂの重量平均分子量が５０００未満、或いは数平均分子量が２０００未満であると、低温定着性には効果的ではある一方で、耐ホットオフセット性が悪くなる、トナーのガラス転移点が低下することによるトナーのブロッキング等の保存性にも悪影響を及ぼす場合がある。一方、前記無定形高分子Ｂの重量平均分子量が１００００００を超える、或いは数平均分子量が１００００超えると、耐ホットオフセット性は充分付与できるものの、低温定着性は低下する他、トナー中に存在する結晶性ポリエステル相の染み出しを阻害する為、ドキュメント保存性に悪影響を及ぼす場合がある。したがって、重量平均分子量を５０００〜１００００００、或いは数平均分子量を２０００〜１００００とすることによって、低温定着性と耐ホットオフセット性、ドキュメント保存性を両立し得ることが容易となる。
【００７１】
尚、本発明において、用いる樹脂の分子量は、ＴＨＦ可溶物を、東ソー製ＧＰＣ・ＨＬＣ−８１２０、東ソー製カラム・ＴＳＫｇｅｌ  ＳｕｐｅｒＨＭ−Ｍ（１５ｃｍ）を使用し、ＴＨＦ溶媒で測定し、単分散ポリスチレン標準試料により作成した分子量校正曲線を使用して分子量を算出したものである。
【００７２】
また、ポリエステル樹脂の酸価（樹脂１ｇを中和するに必要なＫＯＨのｍｇ数）は、前記のような分子量分布を得やすいことや、乳化分散法によるトナー粒子の造粒性を確保しやすいこと、更に得られるトナーの環境安定性（温度・湿度が変化した時の帯電性の安定性）を良好なものに保ちやすいことなどから、１〜３０ｍｇ  ＫＯＨ／ｇであることが好ましい。ポリエステル樹脂の酸価は、原料の多価カルボン酸と多価アルコールの配合比と反応率により、ポリエステルの末端のカルボキシル基を制御することによって調整することができる。あるいは多価カルボン酸成分として無水トリメリット酸を使用することによってポリエステルの主鎖中にカルボキシル基を有するものが得られる。
【００７３】
前記無定形高分子Ｃは、公知の無定形高分子を用いることができ、スチレンアクリル系樹脂も使用できる。この場合使用できる単量体としては、例えば、スチレン、パラクロロスチレン、α−メチルスチレン等のスチレン類：アクリル酸メチル、アクリル酸エチル、アクリル酸ｎ−プロピル、アクリル酸ｎ−ブチル、アクリル酸ラウリル、アクリル酸２−エチルヘキシル、メタクリル酸メチル、メタクリル酸エチル、メタクリル酸ｎ−プロピル、メタクリル酸ラウリル、メタクリル酸２−エチルヘキシル等のビニル基を有するエステル類：アクリロニトリル、メタクリロニトリル等のビニルニトリル類：ビニルメチルエーテル、ビニルイソブチルエーテル等のビニルエーテル類：ビニルメチルケトン、ビニルエチルケトン、ビニルイソプロペニルケトン等のビニルケトン類：エチレン、プロピレン、ブタジエンなどのポリオレフィン類：などの単量体の重合体、これらを２種以上組み合せて得られる共重合体又はこれらの混合物を挙げることができ、さらにはエポキシ樹脂、ポリエステル樹脂、ポリウレタン樹脂、ポリアミド樹脂、セルロース樹脂、ポリエーテル樹脂等、非ビニル縮合系樹脂、あるいはこれらと前記ビニル系樹脂との混合物やこれらの共存下でビニル系単量体を重合する際に得られるグラフト重合体等も使用できる。前記無定形高分子Ｃとしては、非結晶性ポリエステル樹脂が好ましい。
【００７４】
尚、無定形高分子Ｃがビニル系単量体を用いて作製される場合は、イオン性界面活性剤などを用いて乳化重合を実施して樹脂微粒子分散液を作製することができ、その他の樹脂の場合は油性で水への溶解度の比較的低い溶剤に溶解するものであれば樹脂をそれらの溶剤に解かして水中にイオン性の界面活性剤や高分子電解質と共にホモジナイザーなどの分散機により水中に微粒子分散し、その後加熱又は減圧して溶剤を蒸散することにより、樹脂微粒子分散液を作製することができる。
【００７５】
また、無定形高分子Ｃが非結晶性ポリエステルの場合は、樹脂の酸価の調整と中和アミンを用いホモジナイザーなどの分散機により水中にて乳化分散することにより、樹脂粒子分散液を容易に調製することができる点で有利である。
【００７６】
このようにして得られた無定形高分子Ｃの樹脂微粒子分散液の粒子径は、例えばレーザー回析式粒度分布測定装置（ＬＡ−７００堀場製作所製）で測定することができる。
本発明に使用される無定形高分子Ｃのガラス転移温度は、３５〜１００℃であることが好ましく、貯蔵安定性とトナーの定着性のバランスの点から、５０〜８０℃であることがより好ましい。ガラス転移温度が３５℃未満であると、トナーが貯蔵中又は現像機中でブロッキング（トナーの粒子が凝集して塊になる現象）を起こす場合がある。一方、ガラス転移温度が１００℃を超えると、トナーの定着温度が高くなってしまう場合がある。
【００７７】
また、無定形高分子Ｃの軟化点は８０〜１３０℃であることが好ましく、より好ましくは９０〜１２０℃である。前記無定形高分子Ｃの軟化点が８０℃未満であると、定着後及び保管時のトナー及びトナーの画像安定性が悪化する場合がある。一方、軟化点が１３０℃を超えると、低温定着性が悪化してしまう場合がある。
本発明において、無定形高分子Ｃの軟化点の測定は、フローテスター（島津社製：  ＣＦＴ−５００Ｃ）を用いて、予熱：８０℃で３００ｓｅｃ，プランジャー圧力：０．９８０６６５ＭＰａ，ダイサイズ：１ｍｍφ×１ｍｍ，昇温速度：３．０℃／ｍｉｎの条件下における溶融開始温度と溶融終了温度との中間温度を指す。
【００７８】
前記離型剤Ｄとしては、公知の離型剤であれば特に限定されないが、例えば、カルナウバワックス、ライスワックス、キャンデリラワックス等の天然ワックス、低分子量ポリプロピレン、低分子量ポリエチレン、サゾールワックス、マイクロクリスタリンワックス、フィッシャートロプシュワックス、パラフィンワックス、モンタンワックス等の合成或いは鉱物・石油系ワックス、脂肪酸エステル、モンタン酸エステル等のエステル系ワックスなどが挙げられるが、これに限定されるものではない。また、これらの離型剤は、１種単独で用いてもよく、２種以上併用してもよい。
【００７９】
離型剤Ｄの融点は、保存性の観点から、５０℃以上であることが好ましく、６０℃以上であることがより好ましい。また、耐オフセット性の観点から、１１０℃以下であることが好ましく、１００℃以下であることがより好ましい。
【００８０】
また、離型剤Ｄのトナーにおける含有量は、結着樹脂１００質量部に対して、１〜３０質量部の範囲内であることが好ましく、２〜２０質量部の範囲内であることがより好ましい。離型剤Ｄの含有量が１質量部未満であると離型剤添加の効果がなく、高温でのホットオフセットを引き起こす場合がある。一方、３０質量部を超えると、帯電性に悪影響を及ぼす他、トナーの機械的強度が低下する為、現像機内でのストレスで破壊されやすくなり、キャリア汚染などを引き起こす場合がある。また、カラートナーとして用いた場合、定着画像中にドメインが残留し易くなり、ＯＨＰ透明性が悪化するという問題が生じる場合がある。
【００８１】
本発明のトナーに用いられる着色剤としては、公知の着色剤であれば特に限定されないが、例えば、ファーネスブラック、チャンネルブラック、アセチレンブラック、サーマルブラック等のカーボンブラック、ベンガラ、紺青、酸化チタン等の無機顔料、ファストイエロー、ジスアゾイエロー、ピラゾロンレッド、キレートレッド、ブリリアントカーミン、パラブラウン等のアゾ顔料、銅フタロシアニン、無金属フタロシアニン等のフタロシアニン顔料、フラバントロンイエロー、ジブロモアントロンオレンジ、ペリレンレッド、キナクリドンレッド、ジオキサジンバイオレット等の縮合多環系顔料が挙げられ、クロムイエロー、ハンザイエロー、ベンジジンイエロー、スレンイエロー、キノリンイエロー、パーマネントオレンジＧＴＲ、ピラロゾンオレンジ、バルカンオレンジ、ウオッチヤングレッド、パーマネントレッド、デュポンオイルレッド、リソールレッド、ローダミンＢレーキ、レーキレッドＣ、ローズベンガル、アニリンブルー、ウルトラマリンブルー、カルコオイルブルー、メチレンブルークロライド、フタロシアニンブルー、フタロシアニングリーン、マラカイトグリーンオクサレート、Ｃ．Ｉ．ピグメント・レッド４８：１、Ｃ．Ｉ．ピグメント・レッド１２２、Ｃ．Ｉ．ピグメント・５７：１、Ｃ．Ｉ．ピグメント・イエロー１２、Ｃ．Ｉ．ピグメント・イエロー９７、Ｃ．Ｉ．ピグメント・イエロー１７、Ｃ．Ｉ．ピグメント・イエロー１８０、Ｃ．Ｉ．ピグメント・イエロー７４、Ｃ．Ｉ．ピグメント・ブルー１５：１、Ｃ．Ｉ．ピグメント・ブルー１５：３などの種々の顔料などを例示することができ、これらを１種または２種以上を併せて使用することができる。
【００８２】
本発明のトナーにおいて、前記着色剤の含有量としては、結着樹脂１００質量部に対して、１〜３０質量部が好ましいが、また、必要に応じて表面処理された着色剤を使用したり、顔料分散剤を使用することも有効である。前記着色剤の種類を適宜選択することにより、イエロートナー、マゼンタトナー、シアントナー、ブラックトナー等を得ることができる。
【００８３】
本発明のトナーには、更に必要に応じて内添剤、帯電制御剤、無機粉体（無機微粒子）、有機微粒子等の種々の成分を添加することができる。
前記内添剤としては、例えば、フェライト、マグネタイト、還元鉄、コバルト、ニッケル、マンガン等の金属、合金、またはこれら金属を含む化合物などの磁性体等が挙げられる。
前記帯電制御剤としては、例えば４級アンモニウム塩化合物、ニグロシン系化合物、アルミ、鉄、クロムなどの錯体からなる染料、トリフェニルメタン系顔料などが挙げられる。
【００８４】
また、前記無機粉体は主にトナーの粘弾性調整を目的として添加され、例えば、シリカ、アルミナ、チタニア、炭酸カルシウム、炭酸マグネシウム、燐酸カルシウム、酸化セリウム等の下記に詳細に列挙するような通常、トナー表面の外添剤として使用されるすべての無機微粒子が挙げられる。
【００８５】
更に、本発明のトナー表面に外添される無機微粒子や有機微粒子としては以下のようなものが挙げられる。
前記無機微粒子としては、例えば、シリカ、アルミナ、酸化チタン、チタン酸バリウム、チタン酸マグネシウム、チタン酸カルシウム、チタン酸ストロンチウム、酸化亜鉛、ケイ砂、クレー、雲母、ケイ灰石、ケイソウ土、塩化セリウム、ベンガラ、酸化クロム、酸化セリウム、三酸化アンチモン、酸化マグネシウム、酸化ジルコニウム、炭化ケイ素、窒化ケイ素等が挙げられる。中でも、シリカ微粒子や酸化チタン微粒子が好ましく、疎水化処理された微粒子が特に好ましい。
【００８６】
前記無機微粒子は、一般に流動性を向上させる目的で使用される。前記無機微粒子の１次粒子径としては、１〜２００ｎｍが好ましく、その添加量としては、トナー１００質量部に対して、０．０１〜２０質量部が好ましい。
前記有機微粒子は、一般にクリーニング性や転写性を向上させる目的で使用され、具体的には例えば、ポリスチレン、ポリメチルメタクリレート、ポリフッ化ビニリデン等が挙げられる。
【００８７】
本発明のトナーの粘弾性特性は、更に以下の条件を満たすことが好ましい。
角周波数１Ｈｚ、３０℃における貯蔵弾性率ＧＬ（３０）が１×１０7Ｐａ以上であることが好ましく、９０℃における損失弾性率ＧＮ（９０）が１．０×１０5Ｐａ以下であることが好ましい。前記貯蔵弾性率ＧＬ（３０）が１×１０7Ｐａ未満であると、二成分現像剤におけるトナーとして用いる場合、現像機内でキャリアと混合されたときに、キャリアから受ける圧力や剪断力によりトナー粒子が変形し、安定な帯電現像特性を維持することができない場合や、静電潜像担持体上のトナーがクリーニングされる際に、クリーニングブレードから受ける剪断力によって変形し、クリーニング不良が発生する場合がある。一方、貯蔵弾性率ＧＬ（３０）が１×１０7Ｐａ以上である場合には、高速機で用いても特性が安定し、定着後の画像の強度をより強くすることができる。また損失弾性率ＧＬ（９０）が１．０×１０5Ｐａを超えると、低温定着性が悪化する場合がある。
【００８８】
本発明においては、前記貯蔵弾性率ＧＬ（３０）が１×１０8Ｐａ以上であることがより好ましい。
また、前記損失弾性率ＧＮ（９０）が５×１０3〜１．０×１０5Ｐａであることがより好ましく、１×１０4〜５．０×１０4Ｐａであることが更に好ましい。
【００８９】
本発明のトナーは、例えば、コールターカウンターＴＡII（ベックマン−コールター社製）、マルチサイザーII（ベックマン−コールター社製）等の測定器を用いて測定される粒度分布を分割された粒度範囲（チャンネル）に対し、体積、数、それぞれに小径側から累積分布を描き、累積１６％となる粒径を体積Ｄ１６％、累積５０％となる粒径を体積Ｄ５０％累積８４％となる粒径を体積Ｄ８４％と定義したときに、Ｄ８４％／Ｄ１６％より算出される体積平均粒度分布指標（ＧＳＤｖ）は、１．１５〜１．３０であることが好ましく、１．１５〜１．２５であることがより好ましい。
【００９０】
本発明のトナーの帯電量は絶対値で、２０〜５５μＣ／ｇが好ましく、２５〜４５μＣ／ｇがより好ましい。本発明のトナーの帯電量が２０μＣ／ｇ未満であると、背景汚れ（カブリ）が発生しやすくなる場合があり、５５μＣ／ｇを超えると画像濃度が低下し易くなる場合がある。
【００９１】
本発明のトナーの形状係数ＳＦ１は、画像形成性の点より１２０≦ＳＦ１≦１３０にすることが好ましい。本発明の形状係数ＳＦ１は、形状係数の平均値（絶対最大長の２乗／投影面積）×（１００π／４）  （πは円周率）で算出でき、例えば、以下の如き方法にて算出される。即ち、スライドグラス上に散布したトナーの光学顕微鏡像をビデオカメラを通じてルーゼックス画像解析装置に取り込み、１００個のトナーの絶対最大長ＭＬの２乗と投影面積Ａから計算し、各トナーの形状係数の平均値からＳＦ１を求めることにより得られるものである。
【００９２】
以上説明したそれぞれのトナーの特性を満たすことで、低温定着が可能で、低速から高速プロセスにおいても、オイルレス定着において定着シートへの定着像付着性のばらつきが少なく、且つブロッキング性にも優れた静電荷現像用トナーを得ることができる。
【００９３】
―トナーの製造方法―
本発明のトナーは、凝集・合一法、懸濁重合法、溶解懸濁造粒法、溶解懸濁法、溶解乳化凝集合一法などの、酸性やアルカリ性の水系媒体中でトナー粒子を生成する湿式製法で製造されることが好適であるが、特に凝集合一法で製造されることが好ましい。
凝集合一法は、凝集系のイオンバランスが崩れるのを抑制し凝集速度の制御が容易となり、また懸濁重合法においては、重合阻害の発生を抑制し特に粒子径の制御が容易となり、また、溶解懸濁造粒法や溶解乳化凝集合一法においては、造粒や乳化の際の粒子安定化を図ることが可能となる。
【００９４】
凝集合一法を用いる場合、本発明のトナーの製造方法は、少なくとも、結晶性樹脂Ａ微粒子を分散した結晶性樹脂Ａ微粒子分散液、及び無定形高分子Ｂ微粒子を分散した無定形高分子Ｂ微粒子分散液を混合して混合分散液を調製し、これにポリ塩化アルミニウムを含む１種以上の金属塩の重合体を添加し、前記混合分散液を示差走査熱量計で測定したときの結晶性樹脂Ａ微粒子の吸熱ピーク温度よりも低い温度で凝集粒子を形成した後、該凝集粒子を凝集成長させた凝集微粒子分散液を製造する凝集微粒子分散液製造工程と、前記凝集微粒子分散液に、無定形高分子Ｃ微粒子を分散した無定形高分子Ｃ微粒子分散液を添加し混合することにより、前記凝集微粒子表面に無定形高分子Ｃ微粒子を付着させる付着工程と、前記付着工程を経た凝集微粒子分散液のｐＨを塩基性とすることで、前記凝集微粒子の成長を停止させ、これを加熱することにより融合・合一する融合・合一工程と、を有することを特徴とする。
【００９５】
前記凝集微粒子分散液製造工程において、各分散液の混合の際に添加される少なくとも１種以上の金属塩の重合体は、該金属塩の重合体が４価のアルミニウム塩の重合体、又は４価のアルミニウム塩重合体と３価のアルミニウム塩重合体との混合物であることが好適であり、これら重合体として具体的には、硝酸カルシウム等の無機金属塩、もしくはポリ塩化アルミニウム等の無機金属塩の重合体が挙げられる。本発明においては、前記金属塩の重合体がポリ塩化アルミニウムであることが好ましい。
また、前記金属塩の重合体は、凝集微粒子分散液における濃度が０．１１〜０．２５質量％となるように添加することが好ましい。
【００９６】
前記凝集微粒子分散液製造工程では、着色剤及び離型剤Ｄを含有させる場合、先ず結晶性樹脂Ａ微粒子分散液、無定形高分子Ｂ微粒子分散液、着色剤微粒子分散液、及び離型剤Ｄ粒子分散液とを準備する。
前記結晶性樹脂Ａ微粒子分散液は、公知の転相乳化、或いは融点以上に加熱し、機械的せん断力によって乳化させる。この際イオン性界面活性剤を添加もしくは中和アミンを用い自己中和による乳化液の安定性化を図ってもよい。
【００９７】
また、無定形高分子Ｂ微粒子分散液においては、前記結晶性樹脂Ａ微粒子分散液の製造と同様に行うのが好ましいが、無定形高分子Ｂがスチレンアクリル系樹脂などの乳化重合可能な場合は、乳化重合などによって作製した無定形高分子Ｂ微粒子をイオン性界面活性剤を用いて溶媒中に分散させることにより調整することも好ましい。
【００９８】
前記着色剤粒子分散液は、樹脂微粒子分散液の作製に用いたイオン性界面活性剤と反対極性イオン性界面活性剤を用いて、青色、赤色、黄色等の所望の色の着色剤粒子を溶媒中に分散させることにより調整することが好ましい。
【００９９】
また、離型剤Ｄ粒子分散液は、離型剤Ｄをイオン性界面活性剤や高分子酸や高分子塩基などの高分子電解質とともに、水中に添加分散し、融点以上に加熱するとともに強い剪断をかけられるホモジナイザーや圧力吐出型分散機により微粒子化することにより調整する。
【０１００】
次に、前記結晶性樹脂Ａ微粒子分散液、無定形高分子Ｂ微粒子分散液、着色剤粒子分散液、及び離型剤Ｄ微粒子分散液を混合して混合分散液を調製し、これにポリ塩化アルミニウムを含む少なくとも１種以上の金属塩の重合体を添加し、前記混合分散液を示差走査熱量計で測定したときの結晶性樹脂Ａ微粒子の吸熱ピーク温度よりも低い温度（好ましくは４０〜６０℃）で凝集粒子を形成した後、該凝集粒子を凝集成長させ、所望のトナー径にほぼ近い径を持つ凝集粒子（コア凝集粒子）を分散させた凝集微粒子分散液を調製する。
【０１０１】
前記付着工程では、前記凝集微粒子分散液に、無定形高分子Ｃ微粒子を分散した無定形高分子Ｃ微粒子分散液を添加し混合することにより、前記凝集微粒子（コア凝集粒子）表面に無定形高分子Ｃ微粒子を付着、所望の厚みの表面層（シェル層）を形成することによりコア凝集粒子表面にシェル層が形成されたコア／シェル構造も持つ凝集粒子（コア／シェル凝集粒子）を得る。
【０１０２】
また、前記凝集微粒子分散液製造工程において用いられる、結晶性樹脂微粒子Ａ、無定形高分子Ｂ微粒子、無定形高分子微粒子Ｃ、着色剤微粒子、離型剤Ｄ微粒子の粒子径は、トナー径及び粒度分布を所望の値に調整するのを容易とするために、１μｍ以下であることが好ましく、２０〜３００ｎｍの範囲内であることがより好ましい。
【０１０３】
前記凝集微粒子分散液製造工程においては、結晶性樹脂Ａ微粒子分散液、無定形高分子Ｂ微粒子分散液、や着色剤微粒子分散液に含まれる２つの極性のイオン性界面活性剤（分散剤）の量のバランスを予めずらしておくことができる。例えば、硝酸カルシウム等の無機金属塩、もしくはポリ塩化アルミニウム等の無機金属塩の重合体を用いてこれをイオン的に中和し、第１の樹脂微粒子のガラス転移温度以下で加熱してコア凝集粒子を作製することができる。
【０１０４】
このような場合、前記付着工程では、前記２つの極性の分散剤のバランスのずれを補填するような極性及び量の分散剤で処理された樹脂微粒子分散液を、コア凝集粒子を含む溶液中に添加し、さらに必要に応じて付着工程において用いられる無定形高分子Ｃ微粒子のガラス転移温度以下でわずかに加熱してコア／シェル凝集粒子を作製することができる。
なお、前記凝集微粒子分散液製造工程、付着工程は、段階的に複数回に分けて繰り返し実施してもよい。
【０１０５】
前記融合・合一工程は、前記付着工程を経て得られた凝集微粒子分散液（コア／シェル凝集粒子の分散液）のｐＨを塩基性（好ましくはｐＨ９〜１０）とすることで、前記凝集微粒子の成長を停止させ、更に分散液中にて、このコア／シェル凝集粒子中に含まれる結晶性樹脂Ａの融点、及び無定形高分子Ｂ及びＣ微粒子の混合物のガラス転移温度（樹脂の種類が２種類以上の場合は最も高いガラス点移温度を有する樹脂のガラス転移温度）以上に加熱することにより融合・合一し、冷却（好ましくは４０℃以下まで）することによりトナーが得られる。
【０１０６】
更に、任意の洗浄工程、固液分離工程、乾燥工程を経て所望のトナーを得るが、洗浄工程は、帯電性の点から十分にイオン交換水による置換洗浄を施すことが好ましい。また、固液分離工程は、特に制限はないが、生産性の点から吸引濾過、加圧濾過等が好ましく用いられる。一方、乾燥工程も特に方法に制限はないが、生産性の点から凍結乾燥、フラッシュジェット乾燥、流動乾燥、振動型流動乾燥等が好ましく用いられる。
【実施例】
【０１０７】
以下、実施例により具体的に本発明を説明するが、何ら本発明を限定するものではない。
−結晶性ポリエステル樹脂分散液（Ａ）の調整−
加熱乾燥した三口フラスコに、セバシン酸ジメチル９８ｍｏｌ、イソフタル酸ジメチル−５−スルホン酸ナトリウム２ｍｏｌ、エチレングリコール１００ｍｏｌと、これらの合計１００質量部あたり、触媒としてジブチル錫オキサイド０．３質量部を入れた後、減圧操作により容器内の空気を窒素ガスにより不活性雰囲気下とし、機械攪拌にて１８０℃で５時間攪拌・還流を行った。その後、減圧下にて２３０℃まで徐々に昇温を行い２時間攪拌し、粘稠な状態となったところで空冷し、反応を停止させ、結晶性ポリエステル樹脂（Ａ）を合成した。ゲルパーミエーションクロマトグラフィーによる分子量測定（ポリスチレン換算）で、得られた結晶性ポリエステル樹脂（Ａ）の重量平均分子量（Ｍｗ）は９７００であった。また、結晶性ポリエステル樹脂（Ａ）の融点（Ｔｍ）を、前述の測定方法により、示差走査熱量計（ＤＳＣ）を用いて測定したところ、明確な吸熱ピークを示し、吸熱ピーク温度は７６．１℃であった。
【０１０８】
・結晶性ポリエステル樹脂（Ａ）                            ９０    質量部
・イオン性界面活性剤ネオゲンＲＫ（第一工業製薬）            １．８質量部
・イオン交換水                                          ２１０    質量部
次いで、上記組成物を１００℃に加熱して、ＩＫＡ製ウルトラタラックスＴ５０にて十分に分散後、圧力吐出型ゴーリンホモジナイザーで分散処理を１時間行い、中心径２００ｎｍ、１００質量部中の固形分量が３０質量部の結晶性ポリエステル樹脂分散液（Ａ）を得た。
【０１０９】
−結晶性ポリエステル樹脂分散液（Ｂ）の調整−
加熱乾燥した三口フラスコに、セバシン酸ジメチル９８ｍｏｌ、イソフタル酸ジメチル−５−スルホン酸ナトリウム２ｍｏｌ、エチレングリコール１００ｍｏｌと、これらの合計１００質量部あたり、触媒としてジブチル錫オキサイド０．３質量部を入れた後、減圧操作により容器内の空気を窒素ガスにより不活性雰囲気下とし、機械攪拌にて１８０℃で５時間攪拌・還流を行った。その後、減圧下にて２３０℃まで徐々に昇温を行い４時間攪拌し、粘稠な状態となったところで空冷し、反応を停止させ、結晶性ポリエステル樹脂（Ｂ）を合成した。ゲルパーミエーションクロマトグラフィーによる分子量測定（ポリスチレン換算）で、得られた結晶性ポリエステル樹脂（Ｂ）の重量平均分子量（Ｍｗ）は３００００であった。また、結晶性ポリエステル樹脂（Ｂ）の融点（Ｔｍ）を、前述の測定方法により、示差走査熱量計（ＤＳＣ）を用いて測定したところ、明確な吸熱ピークを示し、吸熱ピーク温度は６６℃であった。
【０１１０】
・結晶性ポリエステル樹脂（Ｂ）                            ９０    質量部
・イオン性界面活性剤ネオゲンＲＫ（第一工業製薬）            １．８質量部
・イオン交換水                                          ２１０    質量部
次いで、上記組成物を１００℃に加熱して、ＩＫＡ製ウルトラタラックスＴ５０にて十分に分散後、圧力吐出型ゴーリンホモジナイザーで分散処理を１時間行い、中心径１３０ｎｍ、１００質量部中の固形分量が３０質量部の結晶性ポリエステル樹脂分散液（Ｂ）を得た。
【０１１１】
−結晶性ポリエステル樹脂分散液（Ｃ）の調整−
加熱乾燥した三口フラスコに、１，１０−ドデカン二酸９０．５ｍｏｌ、イソフタル酸ジメチル−５−スルホン酸ナトリウム２ｍｏｌ、５−ｔ−ブチルイソフタル酸７．５ｍｏｌ、１，９−ノナンジオール１００ｍｏｌと、これらの合計１００質量部あたり、触媒としてジブチル錫オキサイド０．３質量部を入れた後、減圧操作により容器内の空気を窒素ガスにより不活性雰囲気下とし、機械攪拌にて１８０℃で５時間攪拌・還流を行った。その後、減圧下にて２３０℃まで徐々に昇温を行い４時間攪拌し、粘稠な状態となったところで空冷し、反応を停止させ、結晶性ポリエステル樹脂（Ｃ）を合成した。ゲルパーミエーションクロマトグラフィーによる分子量測定（ポリスチレン換算）で、得られた結晶性ポリエステル樹脂（Ｃ）の重量平均分子量（Ｍｗ）は２８０００であった。また、結晶性ポリエステル樹脂（Ｃ）の融点（Ｔｍ）を、前述の測定方法により、示差走査熱量計（ＤＳＣ）を用いて測定したところ、明確な吸熱ピークを示し、吸熱ピーク温度は７２℃であった。
【０１１２】
・結晶性ポリエステル樹脂（Ｃ）                            ９０    質量部
・イオン性界面活性剤ネオゲンＲＫ（第一工業製薬）            １．８質量部
・イオン交換水                                          ２１０    質量部
次いで、上記組成物を１００℃に加熱して、ＩＫＡ製ウルトラタラックスＴ５０にて十分に分散後、圧力吐出型ゴーリンホモジナイザーで分散処理を１時間行い、中心径３００ｎｍ、１００質量部中の固形分量が３０質量部の結晶性ポリエステル樹脂分散液（Ｃ）を得た。
【０１１３】
−結晶性ポリエステル樹脂分散液（Ｄ）の調整−
加熱乾燥した三口フラスコに、テレフタル酸ジメチル９５ｍｏｌ、イソフタル酸ジメチル−５−スルホン酸ナトリウム５ｍｏｌ、１，９−ノナンジオール１００ｍｏｌと、これらの合計１００質量部あたり、触媒としてジブチル錫オキサイド０．３質量部を入れた後、減圧操作により容器内の空気を窒素ガスにより不活性雰囲気下とし、機械攪拌にて１８０℃で５時間攪拌・還流を行った。その後、減圧下にて２３０℃まで徐々に昇温を行い２時間攪拌し、粘稠な状態となったところで空冷し、反応を停止させ、結晶性ポリエステル樹脂（Ｄ）を合成した。ゲルパーミエーションクロマトグラフィーによる分子量測定（ポリスチレン換算）で、得られた結晶性ポリエステル樹脂（Ｄ）の重量平均分子量（Ｍｗ）は４０００であった。また、結晶性ポリエステル樹脂（Ｄ）の融点（Ｔｍ）を、前述の測定方法により、示差走査熱量計（ＤＳＣ）を用いて測定したところ、明確な吸熱ピークを示し、吸熱ピーク温度は９４℃であった。
【０１１４】
・結晶性ポリエステル樹脂（Ｄ）                            ９０    質量部
・イオン性界面活性剤ネオゲンＲＫ（第一工業製薬）            ５．０質量部
・イオン交換水                                          ２１０    質量部
次いで、上記組成物を１００℃に加熱して、ＩＫＡ製ウルトラタラックスＴ５０にて十分に分散後、圧力吐出型ゴーリンホモジナイザーで分散処理を１時間行い、中心径３２０ｎｍ、１００質量部中の固形分量が３０質量部の結晶性ポリエステル樹脂分散液（Ｄ）を得た。
【０１１５】
−非晶質ポリエステル樹脂（無定形高分子）分散液（ｅ）の調整−
テレフタル酸３０ｍｏｌ、フマル酸７０ｍｏｌ、ビスフェノールＡエチレンオキサイド２モル付加物２０ｍｏｌ、ビスフェノールＡプロピレンオキサイド付加物８０ｍｏｌを、攪拌装置、窒素導入管、温度センサー、精留塔を備えた内容量５リットルのフラスコに仕込み、１時間を要して１９０℃まで上げ、反応系内が均一に攪拌されていることを確認した後、ジブチル錫オキサイドを１．２質量部を投入した。さらに生成する水を留去しながら同温度から６時間を要して２４０℃まで温度を上げ、２４０℃でさらに３時間脱水縮合反応を継続し、酸価が１２．０ｍｇＫＯＨ／ｇ、重量平均分子量９７００である非晶質ポリエステル樹脂（ｅ）を得た。
【０１１６】
次いで、得られた非晶質ポリエステル樹脂（ｅ）を溶融状態のまま、キャビトロンＣＤ１０１０（株式会社ユーロテック製）に毎分１００ｇの速度で移送した。別途準備した水性媒体タンクには試薬アンモニア水をイオン交換水で希釈した０．３７質量％濃度の希アンモニア水を入れ、熱交換器で１２０℃に加熱しながら毎分０．１リットルの速度で、上記非晶質ポリエステル樹脂（ｅ）溶融体と同時にキャビトロンＣＤ１０１０（株式会社ユーロテック製）に移送した。回転子の回転速度が６０Ｈｚ、圧力が５ｋｇ／ｃｍ2の条件でキャビトロンを運転し、平均粒径０．１６μｍ、１００質量部中の固形分量が３０質量部の非晶質ポリエステル樹脂（ｅ）を分散した非晶質ポリエステル樹脂分散液（ｅ）分散液を得た。
【０１１７】
−非晶質ポリエステル樹脂（無定形高分子）分散液（ｆ）の調整−
テレフタル酸１００ｍｏｌ、ビスフェノールＡエチレンオキサイド２モル付加物９０ｍｏｌ、シクロヘキサンジメタノール１０ｍｏｌを、攪拌装置、窒素導入管、温度センサー、精留塔を備えた内容量５リットルのフラスコに仕込み、１時間を要して１９０℃まで上げ、反応系内が均一に攪拌されていることを確認した後、ジブチル錫オキサイドを１．２質量部を投入した。さらに生成する水を留去しながら同温度から６時間を要して２４０℃まで温度を上げ、２４０℃でさらに３時間脱水縮合反応を継続し、酸価が９．０ｍｇ／ＫＯＨ、重量平均分子量９０００である非晶質ポリエステル樹脂（ｆ）を得た。
【０１１８】
次いで、得られた無定形高分子樹脂（ｆ）を溶融状態のまま、キャビトロンＣＤ１０１０（株式会社ユーロテック製）に毎分１００ｇの速度で移送した。別途準備した水性媒体タンクには試薬アンモニア水をイオン交換水で希釈した０．３７質量％濃度の希アンモニア水を入れ、熱交換器で１２０℃に加熱しながら毎分０．１リットルの速度で、上記非晶質ポリエステル樹脂（ｅ）溶融体と同時にキャビトロンＣＤ１０１０（株式会社ユーロテック製）に移送した。回転子の回転速度が６０Ｈｚ、圧力が５ｋｇ／ｃｍ2の条件でキャビトロンを運転し、平均粒径０．２０μｍ、１００質量部中の固形分量が３０質量部の非晶質ポリエステル樹脂（ｆ）を分散した非晶質ポリエステル樹脂分散液分散液（ｆ）を得た。
【０１１９】
−非晶質ポリエステル樹脂（無定形高分子）分散液（ｇ）の調整−
テレフタル酸８０ｍｏｌ％、イソフタル酸２０ｍｏｌ％、ビスフェノールＡプロピレンオキサイド２モル付加物９０ｍｏｌ％、エチレングリコール１０ｍｏｌ％を、攪拌装置、窒素導入管、温度センサー、精留塔を備えた内容量５リットルのフラスコにを仕込み、１時間を要して１９０℃まで上げ、反応系内が均一に攪拌されていることを確認した後、ジブチル錫オキサイドを１．２質量部を投入した。さらに生成する水を留去しながら同温度から６時間を要して２４０℃まで温度を上げ、２４０℃でさらに５時間脱水縮合反応を継続し、酸価が１０．０ｍｇＫＯＨ／ｇ、重量平均分子量８５００である非晶質ポリエステル樹脂（ｇ）を得た。
【０１２０】
次いで、得られた無定形高分子樹脂（ｇ）を溶融状態のまま、キャビトロンＣＤ１０１０（株式会社ユーロテック製）に毎分１００ｇの速度で移送した。別途準備した水性媒体タンクには試薬アンモニア水をイオン交換水で希釈した０．３７質量％濃度の希アンモニア水を入れ、熱交換器で１２０℃に加熱しながら毎分０．１リットルの速度で、上記非晶質ポリエステル樹脂（ｅ）溶融体と同時にキャビトロンＣＤ１０１０（株式会社ユーロテック製）に移送した。回転子の回転速度が６０Ｈｚ、圧力が５ｋｇ／ｃｍ2の条件でキャビトロンを運転し、平均粒径０．１２μｍ、１００質量部中の固形分量が３０質量部の非晶質ポリエステル樹脂（ｇ）を分散した非晶質ポリエステル樹脂分散液（ｇ）を得た。
【０１２１】
−無定形高分子分散液（ｈ）の調整−
テレフタル酸８０ｍｏｌ、イソフタル酸２０ｍｏｌ、ビスフェノールＡプロピレンオキサイド２モル付加物９０ｍｏｌ、エチレングリコール１０ｍｏｌを、攪拌装置、窒素導入管、温度センサー、精留塔を備えた内容量５リットルのフラスコに仕込み、１時間を要して１９０℃まで上げ、反応系内が均一に攪拌されていることを確認した後、ジブチル錫オキサイドを１．２質量部を投入した。さらに生成する水を留去しながら同温度から６時間を要して２４０℃まで温度を上げ、２４０℃でさらに５時間脱水縮合反応を継続し、酸価が１５．０ｍｇＫＯＨ／ｇ、重量平均分子量３００００である非晶質ポリエステル樹脂（ｈ）を得た。
【０１２２】
次いで、得られた無定形高分子樹脂（ｈ）を溶融状態のまま、キャビトロンＣＤ１０１０（株式会社ユーロテック製）に毎分１００ｇの速度で移送した。別途準備した水性媒体タンクには試薬アンモニア水をイオン交換水で希釈した０．３７質量％濃度の希アンモニア水を入れ、熱交換器で１２０℃に加熱しながら毎分０．１リットルの速度で、上記非晶質ポリエステル樹脂（ｅ）溶融体と同時にキャビトロンＣＤ１０１０（株式会社ユーロテック製）に移送した。回転子の回転速度が６０Ｈｚ、圧力が５ｋｇ／ｃｍ2の条件でキャビトロンを運転し、平均粒径０．１３μｍ、１００質量部中の固形分量が３０質量部の非晶質ポリエステル樹脂（ｈ）からなる非晶質ポリエステル樹脂分散液（ｈ）を得た。
【０１２３】
−非晶質ポリエステル樹脂（無定形高分子）分散液（ｉ）の調整−
スチレン３７０質量部、ｎブチルアクリレート３０質量部、アクリル酸４質量部、ドデカンチオール２４質量部、四臭化炭素４質量部を混合し、溶解したものを、非イオン性界面活性剤（三洋化成（株）製：ノニポール４００）６質量部及びアニオン性界面活性剤（第一工業製薬（株）製：ネオゲンＳＣ）１０質量部をイオン交換水５６０質量部に溶解したものに、フラスコ中で分散し、乳化し、１０分ゆっくりと混合しながら、これに過硫酸アンモニウム４質量部を溶解したイオン交換水５０質量部を投入し、窒素置換を行った後、前記フラスコ内を攪拌しながら内容物が７０℃になるまでオイルバスで加熱し、５時間そのまま乳化重合を継続した。こうして、平均粒径が１８０ｎｍ、ガラス転移点が５５℃、重量平均分子量（Ｍｗ）が１５０００である樹脂粒子を分散させてなる無定形高分子分散液（ｉ）（１００質量部中の固形分量が３０質量部）を調製した。
【０１２４】
−着色剤分散液の調製−
・シアン顔料（銅フタロシアニンＢ１５：３：大日精化製）            ４５質量部
・イオン性界面活性剤ネオゲンＲＫ（第一工業製薬）                    ５質量部
・イオン交換水                                                  ２００質量部
以上を混合溶解し、ホモジナイザー（ＩＫＡウルトラタラックス）により１０分間分散し、中心粒径１６８ｎｍ、１００質量部中の固形分量が２３．０質量部の着色剤分散液を得た。
【０１２５】
−離型剤分散液（ｊ）の調製−
・カルナバワックス（融点８１℃）                                  ４５質量部
・カチオン性界面活性剤ネオゲンＲＫ（第一工業製薬）                  ５質量部
・イオン交換水                                                  ２００質量部
以上を９５℃に加熱して、ＩＫＡ製ウルトラタラックスＴ５０にて十分に分散後、圧力吐出型ゴーリンホモジナイザーで分散処理し、中心径２００ｎｍ、１００質量部中の固形分量が２０質量％の離型剤分散液（ｊ）を得た。
【０１２６】
−離型剤分散液（ｋ）の調製−
・ペンタエリスリトールベヘン酸エステルバワックス（融点８４．５℃）  ５質量部
・カチオン性界面活性剤ネオゲンＲＫ（第一工業製薬）                  ５質量部
・イオン交換水                                                  ２００質量部
以上を９５℃に加熱して、ＩＫＡ製ウルトラタラックスＴ５０にて十分に分散後、圧力吐出型ゴーリンホモジナイザーで分散処理し、中心径２２０ｎｍ、１００質量部中の固形分量が２０％の離型剤分散液（ｋ）を得た。
【０１２７】
−離型剤分散液（ｌ）の調製−
・パラフィンワックスＨＮＰ−９（日本精鑞  融点７５℃）          ４５質量部
・カチオン性界面活性剤ネオゲンＲＫ（第一工業製薬）                ５質量部
・イオン交換水                                                ２００質量部
以上を９５℃に加熱して、ＩＫＡ製ウルトラタラックスＴ５０にて十分に分散後、圧力吐出型ゴーリンホモジナイザーで分散処理し、中心径１９０ｎｍ、１００質量部中の固形分量が２０％の離型剤分散液（ｌ）を得た。
【０１２８】
得られた結晶性樹脂（Ａ）〜（Ｄ）の吸熱ピーク温度ＴｍＡ、及び無定形高分子分散液（ｅ）〜（ｉ）それぞれとの組み合わせで混合した場合の吸熱ピーク（本発明におけるＴｍＡＢ或いはＴｍＡＣに当るもので、既述のＴｍＡＢ及びＴｍＡＣの測定方法で測定した。）を表１に示す。
【０１２９】
【表１】
2006301618.tif 000002
【０１３０】
（実施例１）
−トナー母粒子（１）の作製−
・無定形高分子樹脂微粒子分散液（ｇ）                      １３６．７質量部
・結晶性樹脂微粒子分散液（Ｂ）                              ６６．７質量部
・着色剤分散液                                              ２２．０質量部
・離型剤分散液（ｊ）                                        ５０．０質量部
以上を丸型ステンレス製フラスコ中においてウルトラタラックスＴ５０で十分に混合・分散した。次いで、これにポリ塩化アルミニウム０．２０質量部を加え、ウルトラタラックスで分散操作を継続した。加熱用オイルバスでフラスコを攪拌しながら４８℃まで加熱した。４８℃で６０分保持した後、ここに無定形高分子樹脂（ｆ）分散液を緩やかに６６．７質量部を追加した。その後、０．５ｍｏｌ／ｌの水酸化ナトリウム水溶液で系内のｐＨを９．０にした後、ステンレス製フラスコを密閉し、磁力シールを用いて攪拌を継続しながら９６℃まで加熱し、５時間保持した。
【０１３１】
反応終了後、冷却し、濾過、イオン交換水で十分に洗浄した後、ヌッチェ式吸引濾過により固液分離を施した。これを更に４０℃のイオン交換水１Ｌに再分散し、１５分３００ｒｐｍで攪拌・洗浄した。これを更に５回繰り返し、濾液のｐＨが７．５、電気伝導度７．０μＳ／ｃｍｔとなったところで、ヌッチェ式吸引濾過によりＮｏ５Ａろ紙を用いて固液分離を行った。次いで真空乾燥を１２時間継続した。この時の粒子径をコールターカウンターにて測定したところ体積平均径Ｄ５０は５．９μｍ、粒度分布係数ＧＳＤは１．２４であった。また、ルーゼックスによる形状観察より求めた粒子の形状係数ＳＦ１は１３２であることが観察された。
また、トナー母粒子（１）の粘弾性を、回転平板型レオメーター（ＲＤＡ  ２ＲＨＩＯＳシステム  Ｖｅｒ．４．３．２，レオメトリックス・サイエンテイフィック・エフ・イー（株）製）を用いて測定した。角周波数１Ｈｚ、３０℃における貯蔵弾性率ＧＬ（３０）は３．０×１０8Ｐａであり、９０℃における損失弾性率ＧＮ（９０）は１．２×１０4Ｐａであった。尚、測定は、測定対象となるトナーをサンプルホルダーにセッティングし、昇温速度：１℃／ｍｉｎ、周波数：１Ｈｚ、歪み：２０％以下、測定補償値の範囲内の検出トルクで行った。なお、必要に応じて、サンプルホルダーを８ｍｍと２０ｍｍとに使い分けた。
【０１３２】
−外添トナー（１）の作製−
次いで以下のようにして外添トナーの作製を行った。
前記トナー母粒子（１）１００質量部に、ルチル型酸化チタン（体積平均粒径２０ｎｍ、ｎ−デシルトリメトキシシラン処理）１．０質量部、シリカ（気相酸化法により作製、体積平均粒径４０ｎｍ、シリコーンオイル処理）２．０質量部、高級アルコール粉砕品（体積平均粒径８μｍ）０．５質量部を加え、５リットルヘンシェルミキサーを用い、周速３０ｍ／ｓで１５分間ブレンドを行った後、４５μｍの目開きのシーブを用いて粗大粒子を除去し、外添トナー（１）を作製した。
【０１３３】
（実施例２）
−トナー母粒子（２）の作製−
・無定形高分子樹脂微粒子分散液（ｇ）                      １８３．３質量部
・結晶性樹脂微粒子分散液（Ｂ）                              ３３．３質量部
・着色剤分散液                                              ２２．０質量部
・離型剤分散液（ｊ）                                        ５０．０質量部
以上を丸型ステンレス製フラスコ中においてウルトラタラックスＴ５０で十分に混合・分散した。次いで、これにポリ塩化アルミニウム０．２０質量部を加え、ウルトラタラックスで分散操作を継続した。加熱用オイルバスでフラスコを攪拌しながら４８℃まで加熱した。４８℃で６０分保持した後、ここに無定形高分子樹脂（ｆ）分散液を緩やかに６６．７質量部を追加した。その後、０．５ｍｏｌ／ｌの水酸化ナトリウム水溶液で系内のｐＨを９．２にした後、ステンレス製フラスコを密閉し、磁力シールを用いて攪拌を継続しながら９６℃まで加熱し、５時間保持した。
【０１３４】
反応終了後、冷却し、濾過、イオン交換水で十分に洗浄した後、ヌッチェ式吸引濾過により固液分離を施した。これを更に４０℃のイオン交換水１Ｌに再分散し、１５分３００ｒｐｍで攪拌・洗浄した。これを更に５回繰り返し、濾液のｐＨが７．３、電気伝導度７．０μＳ／ｃｍｔとなったところで、ヌッチェ式吸引濾過によりＮｏ５Ａろ紙を用いて固液分離を行った。次いで真空乾燥を１２時間継続した。この時の粒子径をコールターカウンターにて測定したところ体積平均径Ｄ５０は６．０μｍ、粒度分布係数ＧＳＤは１．２５であった。また、ルーゼックスによる形状観察より求めた粒子の形状係数ＳＦ１は１３５であることが観察された。
またトナー母粒子（２）の粘弾性を、回転平板型レオメーター（ＲＤＡ  ２ＲＨＩＯＳシステム  Ｖｅｒ．４．３．２，レオメトリックス・サイエンテイフィック・エフ・イー（株）製）を用いて測定した。角周波数１Ｈｚ、３０℃における貯蔵弾性率ＧＬ（３０）は７．０×１０8Ｐａであり、９０℃における損失弾性率ＧＮ（９０）は８．０×１０4Ｐａであった。
【０１３５】
−外添トナー（２）の作製−
次いで外添トナーの作製を行った。トナー母粒子（２）１００質量部に、ルチル型酸化チタン（体積平均粒径２０ｎｍ、ｎ−デシルトリメトキシシラン処理）１．０質量部、シリカ（気相酸化法により作製、体積平均粒径４０ｎｍ、シリコーンオイル処理）２．０質量部、高級アルコール粉砕品（体積平均粒径８μｍ）を０．５質量部を加え、５リットルヘンシェルミキサーを用い、周速３０ｍ／ｓで１５分間ブレンドを行った後、４５μｍの目開きのシーブを用いて粗大粒子を除去し、外添トナー（２）を作製した。
【０１３６】
（実施例３）
−トナー母粒子（３）の作製−．
・無定形高分子樹脂微粒子分散液（ｇ）                        ８３．３質量部
・結晶性樹脂微粒子分散液（Ｂ）                            １３３．３質量部
・着色剤分散液                                              ２２．０質量部
・離型剤分散液（ｊ）                                        ５０．０質量部
以上を丸型ステンレス製フラスコ中においてウルトラタラックスＴ５０で十分に混合・分散した。次いで、これにポリ塩化アルミニウム０．２０質量部を加え、ウルトラタラックスで分散操作を継続した。加熱用オイルバスでフラスコを攪拌しながら４８℃まで加熱した。４８℃で６０分保持した後、ここに無定形高分子樹脂（ｆ）分散液を緩やかに６６．７質量部を追加した。その後、０．５ｍｏｌ／ｌの水酸化ナトリウム水溶液で系内のｐＨを９．５にした後、ステンレス製フラスコを密閉し、磁力シールを用いて攪拌を継続しながら９６℃まで加熱し、５時間保持した。
【０１３７】
反応終了後、冷却し、濾過、イオン交換水で十分に洗浄した後、ヌッチェ式吸引濾過により固液分離を施した。これを更に４０℃のイオン交換水１Ｌに再分散し、１５分３００ｒｐｍで攪拌・洗浄した。これを更に５回繰り返し、濾液のｐＨが７．４、電気伝導度７．２μＳ／ｃｍｔとなったところで、ヌッチェ式吸引濾過によりＮｏ５Ａろ紙を用いて固液分離を行った。次いで真空乾燥を１２時間継続した。この時の粒子径をコールターカウンターにて測定したところ体積平均径Ｄ５０は６．１μｍ、粒度分布係数ＧＳＤは１．２６であった。また、ルーゼックスによる形状観察より求めた粒子の形状係数ＳＦ１は１２９であることが観察された。
またトナー母粒子（３）の粘弾性を、回転平板型レオメーター（ＲＤＡ  ２ＲＨＩＯＳシステム  Ｖｅｒ．４．３．２，レオメトリックス・サイエンテイフィック・エフ・イー（株）製）を用いて測定した。角周波数１Ｈｚ、３０℃における貯蔵弾性率ＧＬ（３０）は７．２×１０7Ｐａであり、９０℃における損失弾性率ＧＮ（９０）は１．５×１０4Ｐａであった。
【０１３８】
−外添トナー（３）の作製−
次いで外添トナーの作製を行った。トナー母粒子（３）１００質量部に、ルチル型酸化チタン（体積平均粒径２０ｎｍ、ｎ−デシルトリメトキシシラン処理）１．０質量部、シリカ（気相酸化法により作製、体積平均粒径４０ｎｍ、シリコーンオイル処理）２．０質量部、高級アルコール粉砕品（体積平均粒径８μｍ）を０．５質量部を加え、５リットルヘンシェルミキサーを用い、周速３０ｍ／ｓで１５分間ブレンドを行った後、４５μｍの目開きのシーブを用いて粗大粒子を除去し、外添トナー（３）を作製した。
【０１３９】
（実施例４）
−トナー母粒子（４）の作製−
・無定形高分子樹脂微粒子分散液（ｇ）                      １８３．３質量部
・結晶性樹脂微粒子分散液（Ｂ）                              ６６．７質量部
・着色剤分散液                                              ２２．０質量部
・離型剤分散液（ｊ）                                        ５０．０質量部
以上を丸型ステンレス製フラスコ中においてウルトラタラックスＴ５０で十分に混合・分散した。次いで、これにポリ塩化アルミニウム０．２０質量部を加え、ウルトラタラックスで分散操作を継続した。加熱用オイルバスでフラスコを攪拌しながら４８℃まで加熱した。４８℃で６０分保持した後、ここに無定形高分子樹脂（ｆ）分散液を緩やかに３３．３質量部を追加した。その後、０．５ｍｏｌ／ｌの水酸化ナトリウム水溶液で系内のｐＨを９．５にした後、ステンレス製フラスコを密閉し、磁力シールを用いて攪拌を継続しながら９６℃まで加熱し、５時間保持した。
【０１４０】
反応終了後、冷却し、濾過、イオン交換水で十分に洗浄した後、ヌッチェ式吸引濾過により固液分離を施した。これを更に４０℃のイオン交換水１Ｌに再分散し、１５分３００ｒｐｍで攪拌・洗浄した。これを更に５回繰り返し、濾液のｐＨが７．３、電気伝導度９．５μＳ／ｃｍｔとなったところで、ヌッチェ式吸引濾過によりＮｏ５Ａろ紙を用いて固液分離を行った。次いで真空乾燥を１２時間継続した。この時の粒子径をコールターカウンターにて測定したところ体積平均径Ｄ５０は６．２μｍ、粒度分布係数ＧＳＤは１．２３であった。また、ルーゼックスによる形状観察より求めた粒子の形状係数ＳＦ１は１２６であることが観察された。
また、トナー母粒子（４）の粘弾性を、回転平板型レオメーター（ＲＤＡ  ２ＲＨＩＯＳシステム  Ｖｅｒ．４．３．２，レオメトリックス・サイエンテイフィック・エフ・イー（株）製）を用いて測定した。角周波数１Ｈｚ、３０℃における貯蔵弾性率ＧＬ（３０）は１．０×１０8Ｐａであり、９０℃における損失弾性率ＧＮ（９０）は３．０×１０4Ｐａであった。
【０１４１】
−外添トナー（４）の作製−
次いで外添トナーの作製を行った。トナー母粒子（４）  １００質量部に、ルチル型酸化チタン（体積平均粒径２０ｎｍ、ｎ−デシルトリメトキシシラン処理）１．０質量部、シリカ（気相酸化法により作製、体積平均粒径４０ｎｍ、シリコーンオイル処理）２．０質量部、高級アルコール粉砕品（体積平均粒径８μｍ）を０．５質量部を加え、５リットルヘンシェルミキサーを用い、周速３０ｍ／ｓで１５分間ブレンドを行った後、４５μｍの目開きのシーブを用いて粗大粒子を除去し、外添トナー（４）を作製した。
【０１４２】
（実施例５）
−トナー母粒子（５）の作製−
・無定形高分子樹脂微粒子分散液（ｅ）                      １３６．７質量部
・結晶性樹脂微粒子分散液（Ｂ）                              ６６．７質量部
・着色剤分散液                                              ２２．０質量部
・離型剤分散液（ｊ）                                        ５０．０質量部
以上を丸型ステンレス製フラスコ中においてウルトラタラックスＴ５０で十分に混合・分散した。次いで、これにポリ塩化アルミニウム０．２０質量部を加え、ウルトラタラックスで分散操作を継続した。加熱用オイルバスでフラスコを攪拌しながら４８℃まで加熱した。４８℃で６０分保持した後、ここに無定形高分子樹脂（ｆ）分散液を緩やかに６６．７質量部を追加した。その後、０．５ｍｏｌ／ｌの水酸化ナトリウム水溶液で系内のｐＨを９．４にした後、ステンレス製フラスコを密閉し、磁力シールを用いて攪拌を継続しながら９６℃まで加熱し、５時間保持した。
【０１４３】
反応終了後、冷却し、濾過、イオン交換水で十分に洗浄した後、ヌッチェ式吸引濾過により固液分離を施した。これを更に４０℃のイオン交換水１Ｌに再分散し、１５分３００ｒｐｍで攪拌・洗浄した。これを更に５回繰り返し、濾液のｐＨが７．４、電気伝導度８．７μＳ／ｃｍｔとなったところで、ヌッチェ式吸引濾過によりＮｏ５Ａろ紙を用いて固液分離を行った。次いで真空乾燥を１２時間継続した。この時の粒子径をコールターカウンターにて測定したところ体積平均径Ｄ５０は６．２μｍ、粒度分布係数ＧＳＤは１．２４であった。また、ルーゼックスによる形状観察より求めた粒子の形状係数ＳＦ１は１２８であることが観察された。
また、トナー母粒子（５）の粘弾性を、回転平板型レオメーター（ＲＤＡ  ２ＲＨＩＯＳシステム  Ｖｅｒ．４．３．２，レオメトリックス・サイエンテイフィック・エフ・イー（株）製）を用いて測定した。角周波数１Ｈｚ、３０℃における貯蔵弾性率ＧＬ（３０）は２．５×１０8Ｐａであり、９０℃における損失弾性率ＧＮ（９０）は５．０×１０4Ｐａであった。
【０１４４】
−外添トナー（５）の作製−
次いで外添トナーの作製を行った。トナー母粒子（５）１００質量部に、ルチル型酸化チタン（体積平均粒径２０ｎｍ、ｎ−デシルトリメトキシシラン処理）１．０質量部、シリカ（気相酸化法により作製、体積平均粒径４０ｎｍ、シリコーンオイル処理）２．０質量部、高級アルコール粉砕品（体積平均粒径８μｍ）を０．５質量部を加え、５リットルヘンシェルミキサーを用い、周速３０ｍ／ｓで１５分間ブレンドを行った後、４５μｍの目開きのシーブを用いて粗大粒子を除去し、外添トナー（５）を作製した。
【０１４５】
（実施例６）
−トナー母粒子（６）の作製−
・無定形高分子樹脂微粒子分散液（ｅ）                    １３６．７質量部
・結晶性樹脂微粒子分散液（Ｂ）                            ６６．７質量部
・着色剤  分散液                                          ２２．０質量部
・離型剤分散液（ｊ）                                      ５０．０質量部
以上を丸型ステンレス製フラスコ中においてウルトラタラックスＴ５０で十分に混合・分散した。次いで、これにポリ塩化アルミニウム０．２０質量部を加え、ウルトラタラックスで分散操作を継続した。加熱用オイルバスでフラスコを攪拌しながら４６℃まで加熱した。４６℃で６０分保持した後、ここに無定形高分子樹脂（ｉ）分散液を緩やかに６６．７質量部を追加した。その後、０．５ｍｏｌ／ｌの水酸化ナトリウム水溶液で系内のｐＨを９．３にした後、ステンレス製フラスコを密閉し、磁力シールを用いて攪拌を継続しながら９６℃まで加熱し、５時間保持した。
【０１４６】
反応終了後、冷却し、濾過、イオン交換水で十分に洗浄した後、ヌッチェ式吸引濾過により固液分離を施した。これを更に４０℃のイオン交換水１Ｌに再分散し、１５分３００ｒｐｍで攪拌・洗浄した。これを更に５回繰り返し、濾液のｐＨが７．４、電気伝導度７．９μＳ／ｃｍｔとなったところで、ヌッチェ式吸引濾過によりＮｏ５Ａろ紙を用いて固液分離を行った。次いで真空乾燥を１２時間継続した。この時の粒子径をコールターカウンターにて測定したところ体積平均径Ｄ５０は５．９μｍ、粒度分布係数ＧＳＤは１．２５であった。また、ルーゼックスによる形状観察より求めた粒子の形状係数ＳＦ１は１３０であることが観察された。
また、トナー母粒子（６）の粘弾性を、回転平板型レオメーター（ＲＤＡ  ２ＲＨＩＯＳシステム  Ｖｅｒ．４．３．２，レオメトリックス・サイエンテイフィック・エフ・イー（株）製）を用いて測定した。角周波数１Ｈｚ、３０℃における貯蔵弾性率ＧＬ（３０）は２．５×１０8Ｐａであり、９０℃における損失弾性率ＧＮ（９０）は７．２×１０4Ｐａであった。
【０１４７】
−外添トナー（６）の作製−
次いで外添トナーの作製を行った。トナー母粒子（６）１００質量部に、ルチル型酸化チタン（体積平均粒径２０ｎｍ、ｎ−デシルトリメトキシシラン処理）１．０質量部、シリカ（気相酸化法により作製、体積平均粒径４０ｎｍ、シリコーンオイル処理）２．０質量部、高級アルコール粉砕品（体積平均粒径８μｍ）を０．５質量部を加え、５リットルヘンシェルミキサーを用い、周速３０ｍ／ｓで１５分間ブレンドを行った後、４５μｍの目開きのシーブを用いて粗大粒子を除去し、外添トナー（６）を作製した。
【０１４８】
（実施例７）
−トナー母粒子（７）の作製−
・無定形高分子樹脂微粒子分散液（ｇ）                    １３６．７質量部
・結晶性樹脂微粒子分散液（Ａ）                            ６６．７質量部
・着色剤分散液                                            ２２．０質量部
・離型剤分散液（ｊ）                                      ５０．０質量部
以上を丸型ステンレス製フラスコ中においてウルトラタラックスＴ５０で十分に混合・分散した。次いで、これにポリ塩化アルミニウム０．２０質量部を加え、ウルトラタラックスで分散操作を継続した。加熱用オイルバスでフラスコを攪拌しながら４６℃まで加熱した。４６℃で６０分保持した後、ここに無定形高分子樹脂（ｉ）分散液を緩やかに６６．７質量部を追加した。その後、０．５ｍｏｌ／ｌの水酸化ナトリウム水溶液で系内のｐＨを９．５にした後、ステンレス製フラスコを密閉し、磁力シールを用いて攪拌を継続しながら９６℃まで加熱し、５時間保持した。
【０１４９】
反応終了後、冷却し、濾過、イオン交換水で十分に洗浄した後、ヌッチェ式吸引濾過により固液分離を施した。これを更に４０℃のイオン交換水１Ｌに再分散し、１５分３００ｒｐｍで攪拌・洗浄した。これを更に５回繰り返し、濾液のｐＨが７．７、電気伝導度１１μＳ／ｃｍｔとなったところで、ヌッチェ式吸引濾過によりＮｏ５Ａろ紙を用いて固液分離を行った。次いで真空乾燥を１２時間継続した。この時の粒子径をコールターカウンターにて測定したところ体積平均径Ｄ５０は５．７μｍ、粒度分布係数ＧＳＤは１．２４であった。また、ルーゼックスによる形状観察より求めた粒子の形状係数ＳＦ１は１３２であることが観察された。
またトナー母粒子（７）の粘弾性を、回転平板型レオメーター（ＲＤＡ  ２ＲＨＩＯＳシステム  Ｖｅｒ．４．３．２，レオメトリックス・サイエンテイフィック・エフ・イー（株）製）を用いて測定した。角周波数１Ｈｚ、３０℃における貯蔵弾性率ＧＬ（３０）は２．７×１０8Ｐａであり、９０℃における損失弾性率ＧＮ（９０）は３．５×１０4Ｐａであった。
【０１５０】
−外添トナー（７）の作製−
次いで外添トナーの作製を行った。トナー母粒子（７）１００質量部に、ルチル型酸化チタン（平均粒径２０ｎｍ、ｎ−デシルトリメトキシシラン処理）１．０質量部、シリカ（気相酸化法により作製、体積平均粒径４０ｎｍ、シリコーンオイル処理）２．０質量部、高級アルコール粉砕品（体積平均粒径８μｍ）を０．５質量部を加え、５リットルヘンシェルミキサーを用い、周速３０ｍ／ｓで１５分間ブレンドを行った後、４５μｍの目開きのシーブを用いて粗大粒子を除去し、外添トナー（７）を作製した。
【０１５１】
（実施例８）
−トナー母粒子（８）の作製−
・無定形高分子樹脂微粒子分散液（ｇ）                    １３６．７質量部
・結晶性樹脂微粒子分散液（Ａ）                            ６６．７質量部
・着色剤分散液                                            ２２．０質量部
・離型剤分散液（ｊ）                                      ５０．０質量部
上を丸型ステンレス製フラスコ中においてウルトラタラックスＴ５０で十分に混合・分散した。次いで、これにポリ塩化アルミニウム０．２０質量部を加え、ウルトラタラックスで分散操作を継続した。加熱用オイルバスでフラスコを攪拌しながら４６℃まで加熱した。４６℃で６０分保持した後、ここに無定形高分子樹脂（ｆ）分散液を緩やかに６６．７質量部を追加した。その後、０．５ｍｏｌ／ｌの水酸化ナトリウム水溶液で系内のｐＨを９．５にした後、ステンレス製フラスコを密閉し、磁力シールを用いて攪拌を継続しながら９６℃まで加熱し、５時間保持した。
【０１５２】
反応終了後、冷却し、濾過、イオン交換水で十分に洗浄した後、ヌッチェ式吸引濾過により固液分離を施した。これを更に４０℃のイオン交換水１Ｌに再分散し、１５分３００ｒｐｍで攪拌・洗浄した。これを更に５回繰り返し、濾液のｐＨが７．８、電気伝導度１２μＳ／ｃｍｔとなったところで、ヌッチェ式吸引濾過によりＮｏ５Ａろ紙を用いて固液分離を行った。次いで真空乾燥を１２時間継続した。この時の粒子径をコールターカウンターにて測定したところ体積平均径Ｄ５０は５．９μｍ、粒度分布係数ＧＳＤは１．２３であった。また、ルーゼックスによる形状観察より求めた粒子の形状係数ＳＦ１は１３１であることが観察された。
また、トナー母粒子（８）の粘弾性を、回転平板型レオメーター（ＲＤＡ  ２ＲＨＩＯＳシステム  Ｖｅｒ．４．３．２，レオメトリックス・サイエンテイフィック・エフ・イー（株）製）を用いて測定した。角周波数１Ｈｚ、３０℃における貯蔵弾性率ＧＬ（３０）は３．２×１０8Ｐａであり、９０℃における損失弾性率ＧＮ（９０）は４．０×１０4Ｐａであった。
【０１５３】
−外添トナー（８）の作製−
次いで外添トナーの作製を行った。トナー母粒子（８）１００質量部に、ルチル型酸化チタン（体積平均粒径２０ｎｍ、ｎ−デシルトリメトキシシラン処理）１．０質量部、シリカ（気相酸化法により作製、体積平均粒径４０ｎｍ、シリコーンオイル処理）２．０質量部、高級アルコール粉砕品（体積平均粒径８μｍ）０．５質量部を加え、５リットルヘンシェルミキサーを用い、周速３０ｍ／ｓで１５分間ブレンドを行った後、４５μｍの目開きのシーブを用いて粗大粒子を除去し、外添トナー（８）を作製した
【０１５４】
（実施例９）
−トナー母粒子（９）の作製−
・無定形高分子樹脂微粒子分散液（ｇ）                    １３６．７質量部
・結晶性樹脂微粒子分散液（Ａ）                            ６６．７質量部
・着色剤分散液                                            ２２．０質量部
・離型剤分散液（ｊ）                                      ５０．０質量部
以上を丸型ステンレス製フラスコ中においてウルトラタラックスＴ５０で十分に混合・分散した。次いで、これにポリ塩化アルミニウム０．２０質量部を加え、ウルトラタラックスで分散操作を継続した。加熱用オイルバスでフラスコを攪拌しながら４６℃まで加熱した。４６℃で６０分保持した後、ここに無定形高分子樹脂（ｉ）分散液を緩やかに６６．７質量部を追加した。その後、０．５ｍｏｌ／ｌの水酸化ナトリウム水溶液で系内のｐＨを９．４にした後、ステンレス製フラスコを密閉し、磁力シールを用いて攪拌を継続しながら９６℃まで加熱し、５時間保持した。
【０１５５】
反応終了後、冷却し、濾過、イオン交換水で十分に洗浄した後、ヌッチェ式吸引濾過により固液分離を施した。これを更に４０℃のイオン交換水１Ｌに再分散し、１５分３００ｒｐｍで攪拌・洗浄した。これを更に５回繰り返し、濾液のｐＨが７．４、電気伝導度８．２μＳ／ｃｍｔとなったところで、ヌッチェ式吸引濾過によりＮｏ５Ａろ紙を用いて固液分離を行った。次いで真空乾燥を１２時間継続した。この時の粒子径をコールターカウンターにて測定したところ体積平均径Ｄ５０は６．０μｍ、粒度分布係数ＧＳＤは１．２５であった。また、ルーゼックスによる形状観察より求めた粒子の形状係数ＳＦ１は１２９であることが観察された。
また、トナー母粒子（９）の粘弾性を、回転平板型レオメーター（ＲＤＡ  ２ＲＨＩＯＳシステム  Ｖｅｒ．４．３．２，レオメトリックス・サイエンテイフィック・エフ・イー（株）製）を用いて測定した。角周波数１Ｈｚ、３０℃における貯蔵弾性率ＧＬ（３０）は３．５×１０8Ｐａであり、９０℃における損失弾性率ＧＮ（９０）は６．７×１０4Ｐａであった。
【０１５６】
−外添トナー（９）の作製−
次いで外添トナーの作製を行った。トナー母粒子（９）１００質量部に、ルチル型酸化チタン（体積平均粒径２０ｎｍ、ｎ−デシルトリメトキシシラン処理）１．０質量部、シリカ（気相酸化法により作製、体積平均粒径４０ｎｍ、シリコーンオイル処理）２．０質量部、高級アルコール粉砕品（体積平均粒径８μｍ）を０．５質量部を加え、５リットルヘンシェルミキサーを用い、周速３０ｍ／ｓで１５分間ブレンドを行った後、４５μｍの目開きのシーブを用いて粗大粒子を除去し、外添トナー（９）を作製した。
【０１５７】
（実施例１０）
−トナー母粒子（１０）の作製−
・無定形高分子樹脂微粒子分散液（ｇ）                    １３６．７質量部
・結晶性樹脂微粒子分散液（Ｃ）                            ６６．７質量部
・着色剤分散液                                            ２２．０質量部
・離型剤分散液                                            ５０．０質量部
以上を丸型ステンレス製フラスコ中においてウルトラタラックスＴ５０で十分に混合・分散した。次いで、これにポリ塩化アルミニウム０．２０質量部を加え、ウルトラタラックスで分散操作を継続した。加熱用オイルバスでフラスコを攪拌しながら４６℃まで加熱した。４６℃で６０分保持した後、ここに無定形高分子樹脂（ｆ）分散液を緩やかに６６．７質量部を追加した。その後、０．５ｍｏｌ／ｌの水酸化ナトリウム水溶液で系内のｐＨを９．５にした後、ステンレス製フラスコを密閉し、磁力シールを用いて攪拌を継続しながら９６℃まで加熱し、５時間保持した。
【０１５８】
反応終了後、冷却し、濾過、イオン交換水で十分に洗浄した後、ヌッチェ式吸引濾過により固液分離を施した。これを更に４０℃のイオン交換水１Ｌに再分散し、１５分３００ｒｐｍで攪拌・洗浄した。これを更に５回繰り返し、濾液のｐＨが７．７、電気伝導度８．８μＳ／ｃｍｔとなったところで、ヌッチェ式吸引濾過によりＮｏ５Ａろ紙を用いて固液分離を行った。次いで真空乾燥を１２時間継続した。この時の粒子径をコールターカウンターにて測定したところ体積平均径Ｄ５０は６．１μｍ、粒度分布係数ＧＳＤは１．２５であった。また、ルーゼックスによる形状観察より求めた粒子の形状係数ＳＦ１は１３０であることが観察された。
また、トナー母粒子（１０）の粘弾性を、回転平板型レオメーター（ＲＤＡ  ２ＲＨＩＯＳシステム  Ｖｅｒ．４．３．２，レオメトリックス・サイエンテイフィック・エフ・イー（株）製）を用いて測定した。角周波数１Ｈｚ、３０℃における貯蔵弾性率ＧＬ（３０）は４．０×１０8Ｐａであり、９０℃における損失弾性率ＧＮ（９０）は７．０×１０4  Ｐａ  であった。
【０１５９】
−外添トナー（１０）の作製−
次いで外添トナーの作製を行った。トナー母粒子（１０）１００質量部に、ルチル型酸化チタン（体積平均粒径２０ｎｍ、ｎ−デシルトリメトキシシラン処理）１．０質量部、シリカ（気相酸化法により作製、体積平均粒径４０ｎｍ、シリコーンオイル処理）２．０質量部、高級アルコール粉砕品（体積平均粒径８μｍ）を０．５質量部を加え、５リットルヘンシェルミキサーを用い、周速３０ｍ／ｓで１５分間ブレンドを行った後、４５μｍの目開きのシーブを用いて粗大粒子を除去し、外添トナー（１０）を作製した。
【０１６０】
（実施例１１）
−トナー母粒子（１１）の作製−
・非晶質ポリエステル樹脂微粒子分散液（ｇ）                  １３６．７質量部
・結晶性ポリエステル樹脂微粒子分散液（Ｂ）                    ６６．７質量部
・着色剤分散液                                                ２２．０質量部
・離型剤分散液（ｋ）                                          ５０．０質量部
以上を丸型ステンレス製フラスコ中においてウルトラタラックスＴ５０で十分に混合・分散した。次いで、これにポリ塩化アルミニウム０．２０重量部を加え、ウルトラタラックスで分散操作を継続した。加熱用オイルバスでフラスコを攪拌しながら４６℃まで加熱した。４６℃で６０分保持した後、ここに非晶質ポリエステル樹脂（ｆ）分散液を緩やかに６６．７質量部を追加した。その後、０．５ｍｏｌ／ｌの水酸化ナトリウム水溶液で系内のｐＨを９．４にした後、ステンレス製フラスコを密閉し、磁力シールを用いて攪拌を継続しながら９６℃まで加熱し、５時間保持した。
【０１６１】
反応終了後、冷却し、濾過、イオン交換水で十分に洗浄した後、ヌッチェ式吸引濾過により固液分離を施した。これを更に４０℃のイオン交換水１Ｌに再分散し、１５分３００ｒｐｍで攪拌・洗浄した。これを更に５回繰り返し、濾液のｐＨが７．９、電気伝導度１１．０μＳ／ｃｍｔとなったところで、ヌッチェ式吸引濾過によりＮｏ５Ａろ紙を用いて固液分離を行った。次いで真空乾燥を１２時間継続した。この時の粒子径をコールターカウンターにて測定したところ体積平均径Ｄ５０は６．００μｍ、粒度分布係数ＧＳＤは１．２３であった。また、ルーゼックスによる形状観察より求めた粒子の形状係数ＳＦ１は１３０であることが観察された。
またトナー母粒子（８）の粘弾性を、回転平板型レオメーター（ＲＤＡ  ２ＲＨＩＯＳシステム  Ｖｅｒ．４．３．２，レオメトリックス・サイエンテイフィック・エフ・イー（株）製）を用いて測定した。角周波数１Ｈｚ、３０℃における貯蔵弾性率ＧＬ（３０）は２．２×１０8Ｐａであり、９０℃における損失弾性率ＧＮ（９０）は２．７×１０4Ｐａであった。
【０１６２】
−外添トナー（１１）の作製−
次いで外添トナーの作製を行った。トナー母粒子（１１）１００質量部に、ルチル型酸化チタン（平均粒径２０ｎｍ、ｎ−デシルトリメトキシシラン処理）１．０質量部、シリカ（気相酸化法により作製、体積平均粒径４０ｎｍ、シリコーンオイル処理）２．０質量部、高級アルコール粉砕品（体積平均粒径８μｍ）を０．５質量部を加え、５リットルヘンシェルミキサーを用い、周速３０ｍ／ｓで１５分間ブレンドを行った後、４５μｍの目開きのシーブを用いて粗大粒子を除去し、外添トナー（１１）を作製した。
【０１６３】
（比較例１）
−トナー母粒子（１２）の作製−
・無定形高分子樹脂微粒子分散液（ｅ）                    １３６．７質量部
・結晶性樹脂微粒子分散液（Ｂ）                            ６６．７質量部
・着色剤分散液                                            ２２．０質量部
・離型剤分散液                                            ５０．０質量部
以上を丸型ステンレス製フラスコ中においてウルトラタラックスＴ５０で十分に混合・分散した。次いで、これにポリ塩化アルミニウム０．２０質量部を加え、ウルトラタラックスで分散操作を継続した。加熱用オイルバスでフラスコを攪拌しながら４６℃まで加熱した。４６℃で６０分保持した後、ここに無定形高分子樹脂（ｅ）分散液を緩やかに６６．７質量部を追加した。その後、０．５ｍｏｌ／ｌの水酸化ナトリウム水溶液で系内のｐＨを９．５にした後、ステンレス製フラスコを密閉し、磁力シールを用いて攪拌を継続しながら９６℃まで加熱し、５時間保持した。
【０１６４】
反応終了後、冷却し、濾過、イオン交換水で十分に洗浄した後、ヌッチェ式吸引濾過により固液分離を施した。これを更に４０℃のイオン交換水１Ｌに再分散し、１５分３００ｒｐｍで攪拌・洗浄した。これを更に５回繰り返し、濾液のｐＨが７．５、電気伝導度７．６μＳ／ｃｍｔとなったところで、ヌッチェ式吸引濾過によりＮｏ５Ａろ紙を用いて固液分離を行った。次いで真空乾燥を１２時間継続した。この時の粒子径をコールターカウンターにて測定したところ体積平均径Ｄ５０は５．８μｍ、粒度分布係数ＧＳＤは１．２６であった。また、ルーゼックスによる形状観察より求めた粒子の形状係数ＳＦ１は１３１であることが観察された。
また、トナー母粒子（１２）の粘弾性を、回転平板型レオメーター（ＲＤＡ  ２ＲＨＩＯＳシステム  Ｖｅｒ．４．３．２，レオメトリックス・サイエンテイフィック・エフ・イー（株）製）を用いて測定した。角周波数１Ｈｚ、３０℃における貯蔵弾性率ＧＬ（３０）は１．０×１０8Ｐａであり、９０℃における損失弾性率ＧＮ（９０）は２．０×１０4Ｐａであった。
【０１６５】
−外添トナー（１２）の作製−
次いで外添トナーの作製を行った。トナー母粒子（１２）１００質量部に、ルチル型酸化チタン（体積平均粒径２０ｎｍ、ｎ−デシルトリメトキシシラン処理）１．０質量部、シリカ（気相酸化法により作製、体積平均粒径４０ｎｍ、シリコーンオイル処理）２．０質量部、高級アルコール粉砕品（体積平均粒径８μｍ）を０．５質量部を加え、５リットルヘンシェルミキサーを用い、周速３０ｍ／ｓで１５分間ブレンドを行った後、４５μｍの目開きのシーブを用いて粗大粒子を除去し、外添トナー（１２）を作製した。
【０１６６】
（比較例２）
−トナー母粒子（１３）の作製−
・無定形高分子樹脂微粒子分散液（ｇ）                  ２５０．０質量部
・着色剤分散液                                          ２２．０質量部
・離型剤分散液（ｊ）                                    ５０．０質量部
以上を丸型ステンレス製フラスコ中においてウルトラタラックスＴ５０で十分に混合・分散した。次いで、これにポリ塩化アルミニウム０．２０質量部を加え、ウルトラタラックスで分散操作を継続した。加熱用オイルバスでフラスコを攪拌しながら４６℃まで加熱した。４６℃で６０分保持した後、ここに無定形高分子樹脂（ｆ）分散液を緩やかに６６．７質量部を追加した。その後、０．５ｍｏｌ／ｌの水酸化ナトリウム水溶液で系内のｐＨを９．４にした後、ステンレス製フラスコを密閉し、磁力シールを用いて攪拌を継続しながら９６℃まで加熱し、５時間保持した。
【０１６７】
反応終了後、冷却し、濾過、イオン交換水で十分に洗浄した後、ヌッチェ式吸引濾過により固液分離を施した。これを更に４０℃のイオン交換水１Ｌに再分散し、１５分３００ｒｐｍで攪拌・洗浄した。これを更に５回繰り返し、濾液のｐＨが７．４、電気伝導度７．７μＳ／ｃｍｔとなったところで、ヌッチェ式吸引濾過によりＮｏ５Ａろ紙を用いて固液分離を行った。次いで真空乾燥を１２時間継続した。この時の粒子径をコールターカウンターにて測定したところ体積平均径Ｄ５０は６．０μｍ、粒度分布係数ＧＳＤは１．２５であった。また、ルーゼックスによる形状観察より求めた粒子の形状係数ＳＦ１は１３２であることが観察された。
また、トナー母粒子（１３）の粘弾性を、回転平板型レオメーター（ＲＤＡ  ２ＲＨＩＯＳシステム  Ｖｅｒ．４．３．２，レオメトリックス・サイエンテイフィック・エフ・イー（株）製）を用いて測定した。角周波数１Ｈｚ、３０℃における貯蔵弾性率ＧＬ（３０）は９．８×１０8Ｐａであり、９０℃における損失弾性率ＧＮ（９０）は２．０×１０5Ｐａであった。
【０１６８】
−外添トナー（１３）の作製−
次いで外添トナーの作製を行った。トナー母粒子（１２）１００質量部に、ルチル型酸化チタン（体積平均粒径２０ｎｍ、ｎ−デシルトリメトキシシラン処理）１．０質量部、シリカ（気相酸化法により作製、体積平均粒径４０ｎｍ、シリコーンオイル処理）２．０質量部、高級アルコール粉砕品（体積平均粒径８μｍ）を０．５質量部を加え、５リットルヘンシェルミキサーを用い、周速３０ｍ／ｓで１５分間ブレンドを行った後、４５μｍの目開きのシーブを用いて粗大粒子を除去し、外添トナー（１３）を作製した。
【０１６９】
（比較例３）
−トナー母粒子（１４）の作製−
無定形高分子樹脂微粒子分散液（ｇ）                      ３３．３質量部
結晶性樹脂微粒子分散液（Ｂ）                          １８３．３質量部
着色剤分散液                                            ２２．０質量部
離型剤分散液（ｊ）                                      ５０．０質量部
以上を丸型ステンレス製フラスコ中においてウルトラタラックスＴ５０で十分に混合・分散した。次いで、これにポリ塩化アルミニウム０．２０質量部を加え、ウルトラタラックスで分散操作を継続した。加熱用オイルバスでフラスコを攪拌しながら４６℃まで加熱した。４６℃で６０分保持した後、ここに無定形高分子樹脂（ｆ）分散液を緩やかに６６．７質量部を追加した。その後、０．５ｍｏｌ／ｌの水酸化ナトリウム水溶液で系内のｐＨを９．５にした後、ステンレス製フラスコを密閉し、磁力シールを用いて攪拌を継続しながら９６℃まで加熱し、５時間保持した。
【０１７０】
反応終了後、冷却し、濾過、イオン交換水で十分に洗浄した後、ヌッチェ式吸引濾過により固液分離を施した。これを更に４０℃のイオン交換水１Ｌに再分散し、１５分３００ｒｐｍで攪拌・洗浄した。これを更に５回繰り返し、濾液のｐＨが７．２、電気伝導度７．４μＳ／ｃｍｔとなったところで、ヌッチェ式吸引濾過によりＮｏ５Ａろ紙を用いて固液分離を行った。次いで真空乾燥を１２時間継続した。この時の粒子径をコールターカウンターにて測定したところ体積平均径Ｄ５０は６．１μｍ、粒度分布係数ＧＳＤは１．２４であった。また、ルーゼックスによる形状観察より求めた粒子の形状係数ＳＦ１は１３３であることが観察された。
また、トナー母粒子（１４）の粘弾性を、回転平板型レオメーター（ＲＤＡ  ２ＲＨＩＯＳシステム  Ｖｅｒ．４．３．２，レオメトリックス・サイエンテイフィック・エフ・イー（株）製）を用いて測定した。角周波数１Ｈｚ、３０℃における貯蔵弾性率ＧＬ（３０）は２．５×１０7Ｐａであり、９０℃における損失弾性率ＧＮ（９０）は１．５×１０4Ｐａであった。
【０１７１】
−外添トナー（１４）の作製−
次いで外添トナーの作製を行った。トナー母粒子（１４）１００質量部に、ルチル型酸化チタン（体積平均粒径２０ｎｍ、ｎ−デシルトリメトキシシラン処理）１．０質量部、シリカ（気相酸化法により作製、体積平均粒径４０ｎｍ、シリコーンオイル処理）２．０質量部、高級アルコール粉砕品（体積平均粒径８μｍ）を０．５質量部を加え、５リットルヘンシェルミキサーを用い、周速３０ｍ／ｓで１５分間ブレンドを行った後、４５μｍの目開きのシーブを用いて粗大粒子を除去し、外添トナー（１４）を作製した。
【０１７２】
（比較例４）
−トナー母粒子（１５）の作製−
・無定形高分子微粒子分散液（ｆ）                      １３６．７質量部
・結晶性樹脂微粒子分散液（Ｂ）                          ６６．７質量部
・着色剤分散液                                          ２２．０質量部
・離型剤分散液（ｊ）                                    ５０．０質量部
以上を丸型ステンレス製フラスコ中においてウルトラタラックスＴ５０で十分に混合・分散した。次いで、これにポリ塩化アルミニウム０．２０質量部を加え、ウルトラタラックスで分散操作を継続した。加熱用オイルバスでフラスコを攪拌しながら４６℃まで加熱した。４６℃で６０分保持した後、ここに無定形高分子（ｇ）分散液を緩やかに６６．７質量部を追加した。その後、０．５ｍｏｌ／ｌの水酸化ナトリウム水溶液で系内のｐＨを９．４にした後、ステンレス製フラスコを密閉し、磁力シールを用いて攪拌を継続しながら９６℃まで加熱し、５時間保持した。
【０１７３】
反応終了後、冷却し、濾過、イオン交換水で十分に洗浄した後、ヌッチェ式吸引濾過により固液分離を施した。これを更に４０℃のイオン交換水１Ｌに再分散し、１５分３００ｒｐｍで攪拌・洗浄した。これを更に５回繰り返し、濾液のｐＨが７．３、電気伝導度８．２μＳ／ｃｍｔとなったところで、ヌッチェ式吸引濾過によりＮｏ５Ａろ紙を用いて固液分離を行った。次いで真空乾燥を１２時間継続した。この時の粒子径をコールターカウンターにて測定したところ体積平均径Ｄ５０は６．２μｍ、粒度分布係数ＧＳＤは１．２３であった。また、ルーゼックスによる形状観察より求めた粒子の形状係数ＳＦ１は１３５であることが観察された。
また、トナー母粒子（１５）の粘弾性を、回転平板型レオメーター（ＲＤＡ  ２ＲＨＩＯＳシステム  Ｖｅｒ．４．３．２，レオメトリックス・サイエンテイフィック・エフ・イー（株）製）を用いて測定した。角周波数１Ｈｚ、３０℃における貯蔵弾性率ＧＬ（３０）は５．０×１０8Ｐａであり、９０℃における損失弾性率ＧＮ（９０）は３．２×１０4Ｐａであった。
【０１７４】
−外添トナー（１５）の作製−
次いで外添トナーの作製を行った。トナー母粒子（１５）１００質量部に、ルチル型酸化チタン（体積平均粒径２０ｎｍ、ｎ−デシルトリメトキシシラン処理）１．０質量部、シリカ（気相酸化法により作製、体積平均粒径４０ｎｍ、シリコーンオイル処理）２．０質量部、高級アルコール粉砕品（体積平均粒径８μｍ）を０．５質量部を加え、５リットルヘンシェルミキサーを用い、周速３０ｍ／ｓで１５分間ブレンドを行った後、４５μｍの目開きのシーブを用いて粗大粒子を除去し、外添トナー（１５）を作製した。
【０１７５】
（比較例５）
・−トナー母粒子（１６）の作製−
・無定形高分子樹脂微粒子分散液（ｈ）                  １３６．７質量部
・結晶性樹脂微粒子分散液（Ｂ）                          ６６．７質量部
・着色剤分散液                                          ２２．０質量部
・離型剤分散液（ｊ）                                    ５０．０質量部
以上を丸型ステンレス製フラスコ中においてウルトラタラックスＴ５０で十分に混合・分散した。次いで、これにポリ塩化アルミニウム０．２０質量部を加え、ウルトラタラックスで分散操作を継続した。加熱用オイルバスでフラスコを攪拌しながら４６℃まで加熱した。４６℃で６０分保持した後、ここに無定形高分子樹脂（ｅ）分散液を緩やかに６６．７質量部を追加した。その後、０．５ｍｏｌ／ｌの水酸化ナトリウム水溶液で系内のｐＨを９．５にした後、ステンレス製フラスコを密閉し、磁力シールを用いて攪拌を継続しながら９６℃まで加熱し、５時間保持した。
【０１７６】
反応終了後、冷却し、濾過、イオン交換水で十分に洗浄した後、ヌッチェ式吸引濾過により固液分離を施した。これを更に４０℃のイオン交換水１Ｌに再分散し、１５分３００ｒｐｍで攪拌・洗浄した。これを更に５回繰り返し、濾液のｐＨが７．３、電気伝導度１２．０μＳ／ｃｍｔとなったところで、ヌッチェ式吸引濾過によりＮｏ５Ａろ紙を用いて固液分離を行った。次いで真空乾燥を１２時間継続した。この時の粒子径をコールターカウンターにて測定したところ体積平均径Ｄ５０は６．０μｍ、粒度分布係数ＧＳＤは１．２４であった。また、ルーゼックスによる形状観察より求めた粒子の形状係数ＳＦ１は１２８であることが観察された。
また、トナー母粒子（１６）の粘弾性を、回転平板型レオメーター（ＲＤＡ  ２ＲＨＩＯＳシステム  Ｖｅｒ．４．３．２，レオメトリックス・サイエンテイフィック・エフ・イー（株）製）を用いて測定した。角周波数１Ｈｚ、３０℃における貯蔵弾性率ＧＬ（３０）は６．０×１０8Ｐａであり、９０℃における損失弾性率ＧＮ（９０）は９．０×１０4Ｐａであった。
【０１７７】
−外添トナー（１６）の作製−
次いで外添トナーの作製を行った。トナー母粒子（１６）１００質量部に、ルチル型酸化チタン（体積平均粒径２０ｎｍ、ｎ−デシルトリメトキシシラン処理）１．０質量部、シリカ（気相酸化法により作製、体積平均粒径４０ｎｍ、シリコーンオイル処理）２．０質量部、高級アルコール粉砕品（体積平均粒径８μｍ）を０．５質量部を加え、５リットルヘンシェルミキサーを用い、周速３０ｍ／ｓで１５分間ブレンドを行った後、４５μｍの目開きのシーブを用いて粗大粒子を除去し、外添トナー（１６）を作製した。
【０１７８】
（比較例６）
−トナー母粒子（１７）の作製−
・無定形高分子樹脂微粒子分散液（ｇ）                    １３６．７質量部
・結晶性樹脂微粒子分散液（Ｄ）                            ６６．７質量部
・着色剤分散液                                            ２２．０質量部
・離型剤分散液（ｊ）                                      ５０．０質量部
以上を丸型ステンレス製フラスコ中においてウルトラタラックスＴ５０で十分に混合・分散した。次いで、これにポリ塩化アルミニウム０．２０質量部を加え、ウルトラタラックスで分散操作を継続した。加熱用オイルバスでフラスコを攪拌しながら４６℃まで加熱した。４６℃で６０分保持した後、ここに無定形高分子樹脂（ｆ）分散液を緩やかに６６．７質量部を追加した。その後、０．５ｍｏｌ／ｌの水酸化ナトリウム水溶液で系内のｐＨを９．５にした後、ステンレス製フラスコを密閉し、磁力シールを用いて攪拌を継続しながら９６℃まで加熱し、５時間保持した。
【０１７９】
反応終了後、冷却し、濾過、イオン交換水で十分に洗浄した後、ヌッチェ式吸引濾過により固液分離を施した。これを更に４０℃のイオン交換水１Ｌに再分散し、１５分３００ｒｐｍで攪拌・洗浄した。これを更に５回繰り返し、濾液のｐＨが７．１、電気伝導度１２．０μＳ／ｃｍｔとなったところで、ヌッチェ式吸引濾過によりＮｏ５Ａろ紙を用いて固液分離を行った。次いで真空乾燥を１２時間継続した。この時の粒子径をコールターカウンターにて測定したところ体積平均径Ｄ５０は５．９μｍ、粒度分布係数ＧＳＤは１．２３であった。また、ルーゼックスによる形状観察より求めた粒子の形状係数ＳＦ１は１２９であることが観察された。
また、トナー母粒子（１７）の粘弾性を、回転平板型レオメーター（ＲＤＡ  ２ＲＨＩＯＳシステム  Ｖｅｒ．４．３．２，レオメトリックス・サイエンテイフィック・エフ・イー（株）製）を用いて測定した。角周波数１Ｈｚ、３０℃における貯蔵弾性率ＧＬ（３０）は４．２×１０8Ｐａであり、９０℃における損失弾性率ＧＮ（９０）は８．２×１０4Ｐａであった。
【０１８０】
−外添トナー（１７）の作製−
次いで外添トナーの作製を行った。トナー母粒子（１７）  １００質量部に、ルチル型酸化チタン（体積平均粒径２０ｎｍ、ｎ−デシルトリメトキシシラン処理）１．０質量部、シリカ（気相酸化法により作製、体積平均粒径４０ｎｍ、シリコーンオイル処理）２．０質量部、高級アルコール粉砕品（体積平均粒径８μｍ）を０．５質量部を加え、５リットルヘンシェルミキサーを用い、周速３０ｍ／ｓで１５分間ブレンドを行った後、４５μｍの目開きのシーブを用いて粗大粒子を除去し、外添トナー（１７）を作製した。
【０１８１】
（比較例７）
−トナー母粒子（１８）の作製−
・非晶質ポリエステル樹脂微粒子分散液（ｇ）                  １３６．７質量部
・結晶性ポリエステル樹脂微粒子分散液（Ｂ）                    ６６．７質量部
・着色剤分散液                                                ２２．０質量部
・離型剤分散液（ｌ）                                          ５０．０質量部
以上を丸型ステンレス製フラスコ中においてウルトラタラックスＴ５０で十分に混合・分散した。次いで、これにポリ塩化アルミニウム０．２０重量部を加え、ウルトラタラックスで分散操作を継続した。加熱用オイルバスでフラスコを攪拌しながら４６℃まで加熱した。４６℃で６０分保持した後、ここに非晶質ポリエステル樹脂（ｆ）分散液を緩やかに６６．７質量部を追加した。その後、０．５ｍｏｌ／ｌの水酸化ナトリウム水溶液で系内のｐＨを９．５にした後、ステンレス製フラスコを密閉し、磁力シールを用いて攪拌を継続しながら９６℃まで加熱し、５時間保持した。
【０１８２】
反応終了後、冷却し、濾過、イオン交換水で十分に洗浄した後、ヌッチェ式吸引濾過により固液分離を施した。これを更に４０℃のイオン交換水１Ｌに再分散し、１５分３００ｒｐｍで攪拌・洗浄した。これを更に５回繰り返し、濾液のｐＨが７．５、電気伝導度１２．３μＳ／ｃｍｔとなったところで、ヌッチェ式吸引濾過によりＮｏ５Ａろ紙を用いて固液分離を行った。次いで真空乾燥を１２時間継続した。この時の粒子径をコールターカウンターにて測定したところ体積平均径Ｄ５０は５．８μｍ、粒度分布係数ＧＳＤは１．２６であった。また、ルーゼックスによる形状観察より求めた粒子の形状係数ＳＦ１は１３２であることが観察された。
またトナー母粒子（１５）の粘弾性を、回転平板型レオメーター（ＲＤＡ  ２ＲＨＩＯＳシステム  Ｖｅｒ．４．３．２，レオメトリックス・サイエンテイフィック・エフ・イー（株）製）を用いて測定した。角周波数１Ｈｚ、３０℃における貯蔵弾性率ＧＬ（３０）は２．５×１０8Ｐａであり、９０℃における損失弾性率ＧＮ（９０）は５．０×１０4Ｐａであった。
【０１８３】
−外添トナー（１８）の作製−
次いで外添トナーの作製を行った。トナー母粒子（１８）１００質量部に、ルチル型酸化チタン（平均粒径２０ｎｍ、ｎ−デシルトリメトキシシラン処理）１．０質量部、シリカ（気相酸化法により作製、体積平均粒径４０ｎｍ、シリコーンオイル処理）２．０質量部、高級アルコール粉砕品（体積平均粒径８μｍ）を０．５質量部を加え、５リットルヘンシェルミキサーを用い、周速３０ｍ／ｓで１５分間ブレンドを行った後、４５μｍの目開きのシーブを用いて粗大粒子を除去し、外添トナー（１８）を作製した。
【０１８４】
以上の様に作製した外添トナー（１）〜（１８）実施例のトナーの諸物性値を表２及び表３に示す。
【０１８５】
【表２】
2006301618.tif 000003
【０１８６】
【表３】
2006301618.tif 000004
【０１８７】
以上の様に作製した外添トナー（１）〜（１８）について、最低定着温度、ホットオフセット発生温度、ドキュメント保存性、帯電量、耐ブロッキング性を評価した。その結果を表４及び表５に示す。
【０１８８】
（低温定着性の評価）
評価する外添トナー５質量部と、スチレン・メチルメタクリレート樹脂(スチレン/メチルメタクリレート比＝５０:５０、Ｍｗ＝８１０００)で被覆されたフェライト粒子（体積平均粒径３５μｍ）１００質量部と、を混合して二成分現像剤を調整し、これを市販の電子写真複写機（Ｄｏｃｕ  Ｃｅｎｔｒｅ  Ｃｏｌｏｒ  ４００改造機（富士ゼロックス社製））を用いて画像出しを行い、未定着画像を得た。
次に、ベルトニップ方式の外部定着機を用いて、定着温度を９０℃〜２２０℃の間で段階的に上昇させながら画像の最低定着温度及びホットオフセット発生温度を評価した。なお、最低定着温度は、未定着のソリッド画像（２５ｍｍ×２５ｍｍ）を定着した後、一定荷重の重りを用いて折り曲げ、その部分の画像欠損度合いグレード付けし、ある一定のグレード以上になる定着温度を最低定着温度として、低温定着性の指標とした。一方、ホットオフセット発生温度は、トナー定着画像の定着ロール径に対応した周期の２周目位置にオフセットした画像欠損の有無を目視で判断し、画像欠損が発生した温度をホットオフセット発生温度とした。
【０１８９】
（ドキュメント保存性）
ドキュメント保存性の評価については、上記定着評価の際に作成した未定着像２枚を、外部定着機で１５０℃にて定着した後、画像部と、非画像部及び画像部とが重なるように向かい合わせて重ね、重ねた部分に対して８０ｇ／ｃｍ2相当になるように重りを載せ、６０℃湿度５０％の恒温恒湿槽で３日間放置した。放置後、重ねた２枚の定着像の画像欠損度合いを以下に示す「Ｇ１」〜「Ｇ５」の５段階でグレード付けした。
Ｇ１：  互いの画像部が接着した為、画像が定着されている紙ごと剥がれて、画像欠損が激しく、また非画像部へ明らかな画像の移行が見られる。
Ｇ２：  画像同士が接着していた為、画像部のところどころに画像欠損の白抜けが発生している。
Ｇ３：  重ねた２枚の画像を離す際、互いの定着表面に画像のあれやグロス低下は発生するが、画像としては画像欠損は殆どなく許容できるレベル。非画像部に若干の移行が見られる。
Ｇ４：  重ねた２枚の画像を離す時に、パリッと音がし、非画像部にもわずかに画像移行が見られるが、画像欠損はなく、全く問題無いレベル
Ｇ５：  画像部、非画像ともに全く画像欠損や画像移行が見られない。
【０１９０】
（帯電性の評価）
評価する外添トナー１．５質量部と、スチレン／メチルメタクリレート樹脂で被覆されたフェライト粒子（体積平均粒径３５μｍ）３０質量部とをフタ付きのガラス瓶に秤量し、高温高湿下（温度２８℃、湿度８５％）、及び、低温低湿下（温度１０℃、湿度１５％）で２４時間シーズニングした後、ターブラミキサーで５分間攪拌震盪した。この両環境下のトナーの帯電量（μＣ／ｇ）をブローオフ帯電量測定装置で測定した。
【０１９１】
（ブロッキング性の評価）
パウダーテスター（ホソカワミクロン社製）を用い、上段より目開き５３μｍ、４５μｍ、及び３８μｍのふるいを直列的に配置し、５３μｍのふるい上に試料となる静電荷像現像用トナーを投入し、振幅１ｍｍで９０秒間振動を与え、振動後の各ふるい上のトナー重量を測定し、それぞれに０．５、０．３、及び、０．１の重みをかけて加算し、百分率で算出した。試料トナー（１）は５０℃／５０％ＲＨの環境下で約２４時間放置したものを用い、測定は２５℃／５０％ＲＨの環境下で行った。尚、本発明において、ブロッキング性は前記振動後のトナー重量が３０％以下であれば、通常実用上問題無く使用できるが、好ましくは２０％以下であり、さらに好ましくは１０％以下である。
【０１９２】
【表４】
2006301618.tif 000005
【０１９３】
【表５】
2006301618.tif 000006
【０１９４】
表４及び表５より、実施例１〜実施例１１の静電荷像現像用トナーを用いることにより、優れた低温定着性を有し、ドキュメント保存性、帯電性並びに耐ブロッキング性の両立することが可能であることが判る。
一方、比較例１では比較的相溶度の高い無定形高分子樹脂を結着樹脂に用い更に表面層にも同じ無定形高分子を用いる事で表面層樹脂も結晶性樹脂と相溶してしまい、低温定着性に優れるもののドキュメント保存性並びに耐ブロッキング性が悪化した。比較例２では、結晶性樹脂を用いていないこともありシャープメルト性が損なわれ、低温定着性が困難である。比較例３は、過度の結晶性樹脂を用いることで高温高湿下での帯電性が低下するのと同時に定着画像の強度、特に引っかき強度の低下が確認された。比較例４では、結着樹脂よりも相溶性の高い無定形高分子樹脂をトナー粒子の表面層に添加したものだが、これはドキュメント保存性並びに耐ブロッキング性が悪化した。比較例５は結着樹脂に用いる無定形高分子に比較的高い軟化点の樹脂を用いた為、低温定着が困難であった。比較例６は融点（吸熱ピーク温度）が高い結晶性樹脂を用いたものだが、これもまた低温定着が困難であった。比較例７は、ＳＰ値の小さいパラフィンワックスを用いたものだが、結着樹脂に用いられた非晶質ポリエステル樹脂との相溶性が低く、トナー粒子表面にワックスが露出し、一部はトナー粒子からの離脱が確認され、トナーの帯電レベルが低下した。